(57)【要約】  例示的なシステムは、発光器及び受光器の一方又は両方と、光学フィルターとを含むことができる。光学フィルターは、可視光を散乱させるように構成された波長選択性散乱層を含むことができる。光学フィルターは、色偏差を補償するように構成された所定の透過帯域を有する波長選択性反射層を含んでもよい。光学フィルターは、色偏差を補償するように構成された所定の反射帯域を有する広帯域反射層を含んでもよい。光学フィルターは、発光器によって放射される、又は受光器によって受光される光の色偏差を低減するように構成された低屈折率層を含んでもよい。波長選択性散乱層は、バインダー中に分散されたナノ粒子を含んでもよく、バインダーに対するナノ粒子の重量比は、少なくとも５０％である。例示的な物品は、例示的な光学フィルターを含むことができる。
2020507129.tif 000002
【特許請求の範囲】
【請求項１】
発光器又は受光器の一方又は両方と、
前記発光器又は前記受光器の一方又は両方に隣接する光学フィルターと、
を備えるシステムであって、前記光学フィルターは、
可視光を散乱させるように構成された波長選択性散乱層と、
前記発光器によって放射される、又は前記受光器によって受光される光の色偏差を補償するように構成された所定の透過帯域を有する波長選択性反射層と、
を含む、システム。
【請求項２】
前記波長選択性散乱層は、近赤外光を透過するように構成されている、請求項１に記載のシステム。
【請求項３】
前記所定の透過帯域は、散乱される色を所定の基準色に向けてシフトすることによって、前記色偏差を補償するように構成されている、請求項１又は２に記載のシステム。
【請求項４】
前記基準色は、所定のＬ色値、ａ色値、及びｂ色値と関連付けられている、請求項３に記載のシステム。
【請求項５】
前記基準色は、白色である、請求項３に記載のシステム。
【請求項６】
前記透過帯域は、約４００〜約６００ｎｍの波長を中心とする狭帯域を含む、請求項１〜５のいずれか一項に記載のシステム。
【請求項７】
前記波長選択性反射層は、前記所定の透過帯域の下部透過帯域縁部と上部透過帯域縁部との間において所定の閾値未満の透過率を有し、前記波長選択性反射層は、前記下部及び上部透過帯域縁部を越えると前記所定の閾値を上回る透過率を有する、請求項１〜６のいずれか一項に記載のシステム。
【請求項８】
前記波長選択性反射層は、前記下部透過帯域縁部と前記上部透過帯域縁部との間の光を実質的に透過しない、請求項７に記載のシステム。
【請求項９】
前記下部透過帯域縁部は、約４００ｎｍ以下であり、前記上部透過帯域縁部は、約８００ｎｍ以上である、請求項７又は８に記載のシステム。
【請求項１０】
前記波長選択性散乱層は、約０．９未満の近赤外散乱比を有し、前記近赤外散乱比は、平均近赤外散乱の平均可視散乱に対する比であり、前記波長選択性散乱層は、約０．５より大きい可視反射ヘイズ率を有し、前記可視反射ヘイズ率は、平均可視拡散反射率の平均可視全反射率に対する比である、請求項１〜９のいずれか一項に記載のシステム。
【請求項１１】
前記波長選択性散乱層は、約０．７未満の近赤外散乱比を有する、請求項１０に記載のシステム。
【請求項１２】
前記波長選択性散乱層は、約０．６未満の近赤外散乱比を有する、請求項１０に記載のシステム。
【請求項１３】
前記波長選択性散乱層は、約０．６より大きい可視反射ヘイズ率を有する、請求項１０〜１２のいずれか一項に記載のシステム。
【請求項１４】
前記波長選択性散乱層は、約０．７より大きい可視反射ヘイズ率を有する、請求項１３に記載のシステム。
【請求項１５】
前記発光器又は前記受光器の一方又は両方は、近赤外域内の動作波長を有する、請求項１〜１４のいずれか一項に記載のシステム。
【請求項１６】
前記波長選択性散乱層は、入射可視光の約５０％未満を透過し、前記波長選択性散乱層は、入射近赤外光の約５０％超を透過する、請求項１〜１５のいずれか一項に記載のシステム。
【請求項１７】
前記波長選択性散乱層は、入射可視光の約５０％超を散乱させる、請求項１〜１６のいずれか一項に記載のシステム。
【請求項１８】
前記波長選択性散乱層は、入射可視光の約５０％超を白色光として散乱させる、請求項１７に記載のシステム。
【請求項１９】
前記波長選択性散乱層は、第１の屈折率を有する光学媒質を含み、前記光学媒質は、複数の粒子を含み、前記複数の粒子は、第２の屈折率及び約５μｍ未満の平均粒径を有し、前記第１の屈折率と前記第２の屈折率との絶対差は、約０．１未満である、請求項１〜１８のいずれか一項に記載のシステム。
【請求項２０】
前記波長選択性散乱層は、第１の屈折率を有する光学媒質を含み、前記光学媒質は、複数の粒子を含み、前記複数の粒子は、第２の屈折率及び約１μｍ未満の平均粒径を有し、前記第１の屈折率と前記第２の屈折率との絶対差は、約０．２未満である、請求項１〜１８のいずれか一項に記載のシステム。
【請求項２１】
前記波長選択性散乱層は、第１の屈折率を有する光学媒質を含み、前記光学媒質は、複数の粒子を含み、前記複数の粒子は、第２の屈折率及び約０．５μｍ未満の平均粒径を有し、前記第１の屈折率と前記第２の屈折率との絶対差は、約０．４未満である、請求項１〜１８のいずれか一項に記載のシステム。
【請求項２２】
前記波長選択性散乱層は、第１の屈折率を有する光学媒質を含み、前記光学媒質は、複数の粒子を含み、前記複数の粒子は、第２の屈折率及び約０．３μｍ未満の平均粒径を有し、前記第１の屈折率と前記第２の屈折率との絶対差は、約０．６未満である、請求項１〜１８のいずれか一項に記載のシステム。
【請求項２３】
前記波長選択性散乱層は、第１の屈折率を有する光学媒質を含み、前記光学媒質は、複数の粒子を含み、前記複数の粒子は、第２の屈折率及び約０．２μｍ未満の平均粒径を有し、前記第１の屈折率と前記第２の屈折率との絶対差は、約１．８未満である、請求項１〜１８のいずれか一項に記載のシステム。
【請求項２４】
前記波長選択性散乱層は、バインダー、複数の粒子、及び複数の相互接続空隙を含み、前記波長選択性散乱層内における前記複数の相互接続空隙の体積分率は、約２０％以上であり、前記複数の前記粒子に対する前記バインダーの重量比は、約１：２以上である、請求項１〜１８のいずれか一項に記載のシステム。
【請求項２５】
前記波長選択性散乱層は、少なくとも２５％の可視ヘイズを有する、請求項１〜２４のいずれか一項に記載のシステム。
【請求項２６】
前記波長選択性反射層は、多層光学フィルムを含む、請求項１〜２５のいずれか一項に記載のシステム。
【請求項２７】
前記波長選択性反射層は、干渉フィルターを含む、請求項１〜２６のいずれか一項に記載のシステム。
【請求項２８】
前記光学フィルターは、基材層上に配置されている、請求項１〜２７のいずれか一項に記載のシステム。
【請求項２９】
前記波長選択性反射層に隣接する再帰反射層を更に備える、請求項１〜２８のいずれか一項に記載のシステム。
【請求項３０】
前記波長選択性反射層は、前記再帰反射層と前記波長選択性散乱層との間に配置されている、請求項２９に記載のシステム。
【請求項３１】
前記波長選択性反射層に隣接する低屈折率層を更に備える、請求項１〜３０のいずれか一項に記載のシステム。
【請求項３２】
前記波長選択性反射層は、前記低屈折率層と前記波長選択性散乱層との間に配置されている、請求項３１に記載のシステム。
【請求項３３】
波長選択性吸収層を更に備え、前記波長選択性吸収層は、可視波長を透過する、請求項１〜３２のいずれか一項に記載のシステム。
【請求項３４】
前記波長選択性吸収層は、波長選択性染料、波長選択性顔料、スペクトルダウンコンバータ、又は蛍光種のうちの少なくとも１つを含む、請求項３３に記載のシステム。
【請求項３５】
前記波長選択性反射層は、前記波長選択性吸収層と前記波長選択性散乱層との間に配置されている、請求項３３又は３４に記載のシステム。
【請求項３６】
前記波長選択性吸収層は、前記波長選択性反射層と前記波長選択性散乱層との間に配置されている、請求項３３又は３４に記載のシステム。
【請求項３７】
前記光学フィルターは、表面光学微細構造を含む、請求項１〜３６のいずれか一項に記載のシステム。
【請求項３８】
前記光学フィルターは、ビーズ状の拡散層を含む、請求項１〜３７のいずれか一項に記載のシステム。
【請求項３９】
前記光学フィルターは、シーラント層を含む、請求項１〜３８のいずれか一項に記載のシステム。
【請求項４０】
前記光学フィルターは、保護コーティングを含む、請求項１〜３９のいずれか一項に記載のシステム。
【請求項４１】
前記光学フィルターは、３８０〜８００ｎｍにおいて５％未満の可視透過率、及び８３０ｎｍより大きい波長については８３０〜９００ｎｍにおいて５％より大きい近赤外透過率を有する、請求項１〜４０のいずれか一項に記載のシステム。
【請求項４２】
３８０〜８００ｎｍにおける前記可視透過率は、０．１％未満であり、８３０〜９００ｎｍにおける前記近赤外透過率は、５０％より大きい、請求項４１に記載のシステム。
【請求項４３】
前記発光器は、近赤外ＬＥＤ又は近赤外レーザーを含む、請求項１〜４２のいずれか一項に記載のシステム。
【請求項４４】
前記受光器は、近赤外カメラ、又は近赤外受光帯域を有する光センサを含む、請求項１〜４３のいずれか一項に記載のシステム。
【請求項４５】
前記光学フィルターは、前記受光器を可視波長から少なくとも部分的に遮蔽し、一方で、前記受光器が近赤外波長を受光することを実質的に可能にするように構成されている、請求項１〜４４のいずれか一項に記載のシステム。
【請求項４６】
前記光学フィルターは、前記受光器又は前記発光器の一方又は両方を視覚からカモフラージュするように構成されている、請求項１〜４５のいずれか一項に記載のシステム。
【請求項４７】
前記光学フィルターは、可視波長を散乱させることによって前記受光器又は前記発光器の一方又は両方を視覚から少なくとも部分的にカモフラージュするように構成されている、請求項４６に記載のシステム。
【請求項４８】
光学フィルターを備える物品であって、前記光学フィルターは、
可視光を散乱させるように構成された波長選択性散乱層と、
前記光学フィルターによって受光される光の色偏差を補償するように構成された所定の透過帯域を有する、波長選択性反射層と、
を含む、物品。
【請求項４９】
前記波長選択性散乱層は、近赤外光を透過するように構成されている、請求項４８に記載の物品。
【請求項５０】
前記所定の透過帯域は、散乱される色を所定の基準色に向けてシフトすることによって、前記色偏差を補償するように構成されている、請求項４８又は４９に記載の物品。
【請求項５１】
前記基準色は、所定のＬ色値、ａ色値、及びｂ色値と関連付けられている、請求項５０に記載の物品。
【請求項５２】
前記基準色は、白色である、請求項５０に記載の物品。
【請求項５３】
前記透過帯域は、約４００〜約６００ｎｍの波長を中心とする狭帯域を含む、請求項４８〜５２のいずれか一項に記載の物品。
【請求項５４】
前記波長選択性反射層は、前記所定の透過帯域の下部透過帯域縁部と上部透過帯域縁部との間において所定の閾値未満の透過率を有し、前記波長選択性反射層は、前記下部及び上部透過帯域縁部を越えると前記所定の閾値を上回る透過率を有する、請求項４８〜５３のいずれか一項に記載の物品。
【請求項５５】
前記波長選択性反射層は、前記下部透過帯域縁部と前記上部透過帯域縁部との間の光を実質的に透過しない、請求項５４に記載の物品。
【請求項５６】
前記下部透過帯域縁部は、約４００ｎｍ以下であり、前記上部透過帯域縁部は、約８００ｎｍ以上である、請求項５３又は５４に記載の物品。
【請求項５７】
前記波長選択性散乱層は、約０．９未満の近赤外散乱比を有し、前記近赤外散乱比は、平均近赤外散乱の平均可視散乱に対する比であり、前記波長選択性散乱層は、約０．５より大きい可視反射ヘイズ率を有し、前記可視反射ヘイズ率は、平均可視拡散反射率の平均可視全反射率に対する比である、請求項４８〜５６のいずれか一項に記載の物品。
【請求項５８】
前記波長選択性散乱層は、約０．７未満の近赤外散乱比を有する、請求項５７に記載の物品。
【請求項５９】
前記波長選択性散乱層は、約０．６未満の近赤外散乱比を有する、請求項５７に記載の物品。
【請求項６０】
前記波長選択性散乱層は、約０．６より大きい可視反射ヘイズ率を有する、請求項５７〜５９のいずれか一項に記載の物品。
【請求項６１】
前記波長選択性散乱層は、約０．７より大きい可視反射ヘイズ率を有する、請求項６０に記載の物品。
【請求項６２】
前記波長選択性散乱層は、入射可視光の約５０％未満を透過し、前記波長選択性散乱層は、入射近赤外光の約５０％超を透過する、請求項４８〜６１のいずれか一項に記載の物品。
【請求項６３】
前記波長選択性散乱層は、入射可視光の約５０％超を散乱させる、請求項４８〜６２のいずれか一項に記載の物品。
【請求項６４】
前記波長選択性散乱層は、入射可視光の約５０％超を白色光として散乱させる、請求項６３に記載の物品。
【請求項６５】
前記波長選択性散乱層は、第１の屈折率を有する光学媒質を含み、前記光学媒質は、複数の粒子を含み、前記複数の粒子は、第２の屈折率及び約５μｍ未満の平均粒径を有し、前記第１の屈折率と前記第２の屈折率との絶対差は、約０．１未満である、請求項４８〜６４のいずれか一項に記載の物品。
【請求項６６】
前記波長選択性散乱層は、第１の屈折率を有する光学媒質を含み、前記光学媒質は、複数の粒子を含み、前記複数の粒子は、第２の屈折率及び約１μｍ未満の平均粒径を有し、前記第１の屈折率と前記第２の屈折率との絶対差は、約０．２未満である、請求項４８〜６５のいずれか一項に記載の物品。
【請求項６７】
前記波長選択性散乱層は、第１の屈折率を有する光学媒質を含み、前記光学媒質は、複数の粒子を含み、前記複数の粒子は、第２の屈折率及び約０．５μｍ未満の平均粒径を有し、前記第１の屈折率と前記第２の屈折率との絶対差は、約０．４未満である、請求項４８〜６５のいずれか一項に記載の物品。
【請求項６８】
前記波長選択性散乱層は、第１の屈折率を有する光学媒質を含み、前記光学媒質は、複数の粒子を含み、前記複数の粒子は、第２の屈折率及び約０．３μｍ未満の平均粒径を有し、前記第１の屈折率と前記第２の屈折率との絶対差は、約０．６未満である、請求項４８〜６５のいずれか一項に記載の物品。
【請求項６９】
前記波長選択性散乱層は、第１の屈折率を有する光学媒質を含み、前記光学媒質は、複数の粒子を含み、前記複数の粒子は、第２の屈折率及び約０．２μｍ未満の平均粒径を有し、前記第１の屈折率と前記第２の屈折率との絶対差は、約１．８未満である、請求項４８〜６５のいずれか一項に記載の物品。
【請求項７０】
前記波長選択性散乱層は、バインダー、複数の粒子、及び複数の相互接続空隙を含み、前記波長選択性散乱層内における前記複数の相互接続空隙の体積分率は、約２０％以上であり、前記複数の前記粒子に対する前記バインダーの重量比は、約１：２以上である、請求項４８〜６５のいずれか一項に記載の物品。
【請求項７１】
前記波長選択性散乱層は、少なくとも２５％の可視ヘイズを有する、請求項４８〜７０のいずれか一項に記載の物品。
【請求項７２】
前記波長選択性反射層は、多層光学フィルムを含む、請求項４８〜７１のいずれか一項に記載の物品。
【請求項７３】
前記波長選択性反射層は、干渉フィルターを含む、請求項４８〜７２のいずれか一項に記載の物品。
【請求項７４】
前記光学フィルターは、基材層上に配置されている、請求項４８〜７３のいずれか一項に記載の物品。
【請求項７５】
前記波長選択性反射層に隣接する再帰反射層を更に備える、請求項４８〜７４のいずれか一項に記載の物品。
【請求項７６】
前記波長選択性反射層は、前記再帰反射層と前記波長選択性散乱層との間に配置されている、請求項７５に記載の物品。
【請求項７７】
前記波長選択性反射層に隣接する低屈折率層を更に備える、請求項４８〜７６のいずれか一項に記載の物品。
【請求項７８】
前記波長選択性反射層は、前記低屈折率層と前記波長選択性散乱層との間に配置されている、請求項７７に記載の物品。
【請求項７９】
波長選択性吸収層を更に備え、前記波長選択性吸収層は、可視波長を透過する、請求項４８〜７８のいずれか一項に記載の物品。
【請求項８０】
前記波長選択性吸収層は、波長選択性染料、波長選択性顔料、スペクトルダウンコンバータ、又は蛍光種のうちの少なくとも１つを含む、請求項７９に記載の物品。
【請求項８１】
前記波長選択性反射層は、前記波長選択性吸収層と前記波長選択性散乱層との間に配置されている、請求項７９又は８０に記載の物品。
【請求項８２】
前記波長選択性吸収層は、前記波長選択性反射層と前記波長選択性散乱層との間に配置されている、請求項７９又は８０に記載の物品。
【請求項８３】
前記光学フィルターは、表面光学微細構造を含む、請求項４８〜８２のいずれか一項に記載の物品。
【請求項８４】
前記光学フィルターは、ビーズ状の拡散層を含む、請求項４８〜８３のいずれか一項に記載の物品。
【請求項８５】
前記光学フィルターは、シーラント層を含む、請求項４８〜８４のいずれか一項に記載の物品。
【請求項８６】
前記光学フィルターは、保護コーティングを含む、請求項４８〜８５のいずれか一項に記載の物品。
【請求項８７】
前記光学フィルターは、３８０〜８００ｎｍにおいて５％未満の可視透過率、及び８３０ｎｍより大きい波長については８３０〜９００ｎｍにおいて５％より大きい近赤外透過率を有する、請求項４８〜８６のいずれか一項に記載の物品。
【請求項８８】
３８０〜８００ｎｍにおける前記可視透過率は、０．１％未満であり、８３０〜９００ｎｍにおける前記近赤外透過率は、５０％より大きい、請求項８７に記載の物品。
【請求項８９】
発光器又は受光器の一方又は両方と、
前記発光器又は前記受光器の一方又は両方に隣接する光学フィルターと、
を備えるシステムであって、前記光学フィルターは、
可視光を散乱させるように構成された波長選択性散乱層と、
前記発光器によって放射される、又は前記受光器によって受光される光の色偏差を補償するように構成された所定の反射帯域を有する広帯域反射層と、
を含む、システム。
【請求項９０】
前記所定の反射帯域は、散乱される色を所定の基準色に向けてシフトすることによって、前記色偏差を補償するように構成されている、請求項８９に記載のシステム。
【請求項９１】
前記基準色は、所定のＬ色値、ａ色値、及びｂ色値と関連付けられている、請求項９０に記載のシステム。
【請求項９２】
前記基準色は、白色である、請求項９０に記載のシステム。
【請求項９３】
前記所定の反射帯域は、第１の可視波長である下部帯域縁部と、第２の可視波長である上部帯域縁部とを含む、請求項８９〜９２のいずれか一項に記載のシステム。
【請求項９４】
前記第１及び前記第２の可視波長の一方又は両方は、約４００ｎｍ〜約８００ｎｍである、請求項９３に記載のシステム。
【請求項９５】
前記波長選択性散乱層は、近赤外光を透過するように構成されている、請求項８９〜９４のいずれか一項に記載のシステム。
【請求項９６】
赤外線波長を実質的に透過するように構成された波長選択性反射層を更に含む、請求項８９〜９５のいずれか一項に記載のシステム。
【請求項９７】
前記波長選択性反射層は、所定の透過帯域の下部透過帯域縁部と上部透過帯域縁部との間において所定の閾値未満の透過率を有し、前記波長選択性反射層は、前記下部及び上部透過帯域縁部を越えると前記所定の閾値を上回る透過率を有する、請求項８９〜９６のいずれか一項に記載のシステム。
【請求項９８】
前記波長選択性反射層は、前記下部透過帯域縁部と前記上部透過帯域縁部との間の光を実質的に透過しない、請求項９７に記載のシステム。
【請求項９９】
前記波長選択性散乱層は、約０．９未満の近赤外散乱比を有し、前記近赤外散乱比は、平均近赤外散乱の平均可視散乱に対する比であり、前記波長選択性散乱層は、約０．５より大きい可視反射ヘイズ率を有し、前記可視反射ヘイズ率は、平均可視拡散反射率の平均可視全反射率に対する比である、請求項８９〜９８のいずれか一項に記載のシステム。
【請求項１００】
前記波長選択性散乱層は、約０．７未満の近赤外散乱比を有する、請求項９９に記載のシステム。
【請求項１０１】
前記波長選択性散乱層は、約０．６未満の近赤外散乱比を有する、請求項９９に記載のシステム。
【請求項１０２】
前記波長選択性散乱層は、約０．６より大きい可視反射ヘイズ率を有する、請求項９９〜１０１のいずれか一項に記載のシステム。
【請求項１０３】
前記波長選択性散乱層は、約０．７より大きい可視反射ヘイズ率を有する、請求項１０２に記載のシステム。
【請求項１０４】
前記発光器又は前記受光器の一方又は両方は、近赤外域内の動作波長を有する、請求項８９〜１０３のいずれか一項に記載のシステム。
【請求項１０５】
前記波長選択性散乱層は、入射可視光の約５０％未満を透過し、前記波長選択性散乱層は、入射近赤外光の約５０％超を透過する、請求項８９〜１０４のいずれか一項に記載のシステム。
【請求項１０６】
前記波長選択性散乱層は、入射可視光の約５０％超を散乱させる、請求項８９〜１０５のいずれか一項に記載のシステム。
【請求項１０７】
前記波長選択性散乱層は、入射可視光の約５０％超を白色光として散乱させる、請求項１０６に記載のシステム。
【請求項１０８】
前記波長選択性散乱層は、第１の屈折率を有する光学媒質を含み、前記光学媒質は、複数の粒子を含み、前記複数の粒子は、第２の屈折率及び約５μｍ未満の平均粒径を有し、前記第１の屈折率と前記第２の屈折率との絶対差は、約０．１未満である、請求項８９〜１０７のいずれか一項に記載のシステム。
【請求項１０９】
前記波長選択性散乱層は、第１の屈折率を有する光学媒質を含み、前記光学媒質は、複数の粒子を含み、前記複数の粒子は、第２の屈折率及び約１μｍ未満の平均粒径を有し、前記第１の屈折率と前記第２の屈折率との絶対差は、約０．２未満である、請求項８９〜１０８のいずれか一項に記載のシステム。
【請求項１１０】
前記波長選択性散乱層は、第１の屈折率を有する光学媒質を含み、前記光学媒質は、複数の粒子を含み、前記複数の粒子は、第２の屈折率及び約０．５μｍ未満の平均粒径を有し、前記第１の屈折率と前記第２の屈折率との絶対差は、約０．４未満である、請求項８９〜１０９のいずれか一項に記載のシステム。
【請求項１１１】
前記波長選択性散乱層は、第１の屈折率を有する光学媒質を含み、前記光学媒質は、複数の粒子を含み、前記複数の粒子は、第２の屈折率及び約０．３μｍ未満の平均粒径を有し、前記第１の屈折率と前記第２の屈折率との絶対差は、約０．６未満である、請求項８９〜１０９のいずれか一項に記載のシステム。
【請求項１１２】
前記波長選択性散乱層は、第１の屈折率を有する光学媒質を含み、前記光学媒質は、複数の粒子を含み、前記複数の粒子は、第２の屈折率及び約０．２μｍ未満の平均粒径を有し、前記第１の屈折率と前記第２の屈折率との絶対差は、約１．８未満である、請求項８９〜１０９のいずれか一項に記載のシステム。
【請求項１１３】
前記波長選択性散乱層は、バインダー、複数の粒子、及び複数の相互接続空隙を含み、前記波長選択性散乱層内における前記複数の相互接続空隙の体積分率は、約２０％以上であり、前記複数の前記粒子に対する前記バインダーの重量比は、約１：２以上である、請求項８９〜１０９のいずれか一項に記載のシステム。
【請求項１１４】
前記波長選択性散乱層は、少なくとも２５％の可視ヘイズを有する、請求項８９〜１１３のいずれか一項に記載のシステム。
【請求項１１５】
前記波長選択性反射層は、多層光学フィルムを含む、請求項９６〜１１４のいずれか一項に記載のシステム。
【請求項１１６】
前記波長選択性反射層は、干渉フィルターを含む、請求項９６〜１１４のいずれか一項に記載のシステム。
【請求項１１７】
前記光学フィルターは、基材層上に配置されている、請求項８９〜１１６のいずれか一項に記載のシステム。
【請求項１１８】
前記広帯域反射層は、鏡面反射層、拡散反射層、又は再帰反射層のうちの１つ以上を含む、請求項８９〜１１７のいずれか一項に記載のシステム。
【請求項１１９】
前記波長選択性反射層は、前記広帯域反射層と前記波長選択性散乱層との間に配置されている、請求項１１８に記載のシステム。
【請求項１２０】
前記波長選択性散乱層に隣接する低屈折率層を更に備える、請求項８９〜１１９のいずれか一項に記載のシステム。
【請求項１２１】
前記低屈折率層は、前記広帯域反射層と前記波長選択性散乱層との間に配置されている、請求項１２０に記載のシステム。
【請求項１２２】
波長選択性吸収層を更に備え、前記波長選択性吸収層は、可視波長を透過する、請求項８９〜１２１のいずれか一項に記載のシステム。
【請求項１２３】
前記波長選択性吸収層は、波長選択性染料、波長選択性顔料、スペクトルダウンコンバータ、又は蛍光種のうちの少なくとも１つを含む、請求項１２２に記載のシステム。
【請求項１２４】
前記波長選択性吸収層は、前記広帯域反射層と前記波長選択性散乱層との間に配置されている、請求項１２２又は１２３に記載のシステム。
【請求項１２５】
前記波長選択性散乱層は、前記波長選択性吸収層と前記広帯域反射層との間に配置されている、請求項１２２又は１２３に記載のシステム。
【請求項１２６】
前記光学フィルターは、表面光学微細構造を含む、請求項８９〜１２５のいずれか一項に記載のシステム。
【請求項１２７】
前記光学フィルターは、ビーズ状の拡散層を含む、請求項８９〜１２６のいずれか一項に記載のシステム。
【請求項１２８】
前記光学フィルターは、シーラント層を含む、請求項８９〜１２７のいずれか一項に記載のシステム。
【請求項１２９】
前記光学フィルターは、保護コーティングを含む、請求項８９〜１２８のいずれか一項に記載のシステム。
【請求項１３０】
前記光学フィルターは、３８０〜８００ｎｍにおいて５％未満の可視透過率、及び８３０ｎｍより大きい波長については８３０〜９００ｎｍにおいて５％より大きい近赤外透過率を有する、請求項８９〜１２９のいずれか一項に記載のシステム。
【請求項１３１】
３８０〜８００ｎｍにおける前記可視透過率は、０．１％未満であり、８３０〜９００ｎｍにおける前記近赤外透過率は、５０％より大きい、請求項１３０に記載のシステム。
【請求項１３２】
前記発光器は、近赤外ＬＥＤ又は近赤外レーザーを含む、請求項８９〜１３１のいずれか一項に記載のシステム。
【請求項１３３】
前記受光器は、近赤外カメラ、又は近赤外受光帯域を有する光センサを含む、請求項８９〜１３２のいずれか一項に記載のシステム。
【請求項１３４】
前記光学フィルターは、前記受光器を可視波長から少なくとも部分的に遮蔽し、一方で、前記受光器が近赤外波長を受光することを実質的に可能にするように構成されている、請求項８９〜１３３のいずれか一項に記載のシステム。
【請求項１３５】
前記光学フィルターは、前記受光器又は前記発光器の一方又は両方を視覚からカモフラージュするように構成されている、請求項８９〜１３４のいずれか一項に記載のシステム。
【請求項１３６】
前記光学フィルターは、可視波長を散乱させることによって前記受光器又は前記発光器の一方又は両方を視覚から少なくとも部分的にカモフラージュするように構成されている、請求項１３５に記載のシステム。
【請求項１３７】
光学フィルターを備える物品であって、前記光学フィルターは、
可視光を散乱させるように構成された波長選択性散乱層と、
前記光学フィルターによって受光される光の色偏差を補償するように構成された所定の反射帯域を有する、広帯域反射層と、
を含む、物品。
【請求項１３８】
前記所定の反射帯域は、散乱される色を所定の基準色に向けてシフトすることによって、前記色偏差を補償するように構成されている、請求項１３７に記載の物品。
【請求項１３９】
前記基準色は、所定のＬ色値、ａ色値、及びｂ色値と関連付けられている、請求項１３８に記載の物品。
【請求項１４０】
前記基準色は、白色である、請求項１３８に記載の物品。
【請求項１４１】
前記所定の反射帯域は、第１の可視波長である下部帯域縁部と、第２の可視波長である上部帯域縁部とを含む、請求項１３７〜１４０のいずれか一項に記載の物品。
【請求項１４２】
前記第１及び前記第２の可視波長の一方又は両方は、約４００ｎｍ〜約８００ｎｍである、請求項１４１に記載の物品。
【請求項１４３】
前記波長選択性散乱層は、近赤外光を透過するように構成されている、請求項１３７〜１４２のいずれか一項に記載の物品。
【請求項１４４】
赤外線波長を実質的に透過するように構成された波長選択性反射層を更に含む、請求項１３７〜１４３のいずれか一項に記載の物品。
【請求項１４５】
前記波長選択性反射層は、所定の透過帯域の下部透過帯域縁部と上部透過帯域縁部との間において所定の閾値未満の透過率を有し、前記波長選択性反射層は、前記下部及び上部透過帯域縁部を越えると前記所定の閾値を上回る透過率を有する、請求項１３７〜１４４のいずれか一項に記載の物品。
【請求項１４６】
前記波長選択性反射層は、前記下部透過帯域縁部と前記上部透過帯域縁部との間の光を実質的に透過しない、請求項１４５に記載の物品。
【請求項１４７】
前記波長選択性散乱層は、約０．９未満の近赤外散乱比を有し、前記近赤外散乱比は、平均可視散乱に対する比であり、前記波長選択性散乱層は、約０．５より大きい可視反射ヘイズ率を有し、前記可視反射ヘイズ率は、平均可視拡散反射率の平均可視全反射率に対する比である、請求項１３７〜１４６のいずれか一項に記載の物品。
【請求項１４８】
前記波長選択性散乱層は、約０．７未満の近赤外散乱比を有する、請求項１４７に記載の物品。
【請求項１４９】
前記波長選択性散乱層は、約０．６未満の近赤外散乱比を有する、請求項１４７に記載の物品。
【請求項１５０】
前記波長選択性散乱層は、約０．６より大きい可視反射ヘイズ率を有する、請求項１４７〜１４９のいずれか一項に記載の物品。
【請求項１５１】
前記波長選択性散乱層は、約０．７より大きい可視反射ヘイズ率を有する、請求項１５０に記載の物品。
【請求項１５２】
前記波長選択性散乱層は、入射可視光の約５０％未満を透過し、前記波長選択性散乱層は、入射近赤外光の約５０％超を透過する、請求項１３７〜１５１のいずれか一項に記載の物品。
【請求項１５３】
前記波長選択性散乱層は、入射可視光の約５０％超を散乱させる、請求項１３７〜１５２のいずれか一項に記載の物品。
【請求項１５４】
前記波長選択性散乱層は、入射可視光の約５０％超を白色光として散乱させる、請求項１５３に記載の物品。
【請求項１５５】
前記波長選択性散乱層は、第１の屈折率を有する光学媒質を含み、前記光学媒質は、複数の粒子を含み、前記複数の粒子は、第２の屈折率及び約５μｍ未満の平均粒径を有し、前記第１の屈折率と前記第２の屈折率との絶対差は、約０．１未満である、請求項１３７〜１５４のいずれか一項に記載の物品。
【請求項１５６】
前記波長選択性散乱層は、第１の屈折率を有する光学媒質を含み、前記光学媒質は、複数の粒子を含み、前記複数の粒子は、第２の屈折率及び約１μｍ未満の平均粒径を有し、前記第１の屈折率と前記第２の屈折率との絶対差は、約０．２未満である、請求項１３７〜１５４のいずれか一項に記載の物品。
【請求項１５７】
前記波長選択性散乱層は、第１の屈折率を有する光学媒質を含み、前記光学媒質は、複数の粒子を含み、前記複数の粒子は、第２の屈折率及び約０．５μｍ未満の平均粒径を有し、前記第１の屈折率と前記第２の屈折率との絶対差は、約０．４未満である、請求項１３７〜１５４のいずれか一項に記載の物品。
【請求項１５８】
前記波長選択性散乱層は、第１の屈折率を有する光学媒質を含み、前記光学媒質は、複数の粒子を含み、前記複数の粒子は、第２の屈折率及び約０．３μｍ未満の平均粒径を有し、前記第１の屈折率と前記第２の屈折率との絶対差は、約０．６未満である、請求項１３７〜１５４のいずれか一項に記載の物品。
【請求項１５９】
前記波長選択性散乱層は、第１の屈折率を有する光学媒質を含み、前記光学媒質は、複数の粒子を含み、前記複数の粒子は、第２の屈折率及び約０．２μｍ未満の平均粒径を有し、前記第１の屈折率と前記第２の屈折率との絶対差は、約１．８未満である、請求項１３７〜１５４のいずれか一項に記載の物品。
【請求項１６０】
前記波長選択性散乱層は、バインダー、複数の粒子、及び複数の相互接続空隙を含み、前記波長選択性散乱層内における前記複数の相互接続空隙の体積分率は、約２０％以上であり、前記複数の前記粒子に対する前記バインダーの重量比は、約１：２以上である、請求項１３７〜１５４のいずれか一項に記載の物品。
【請求項１６１】
前記波長選択性散乱層は、少なくとも２５％の可視ヘイズを有する、請求項１３７〜１６０のいずれか一項に記載の物品。
【請求項１６２】
前記波長選択性反射層は、多層光学フィルムを含む、請求項１３７〜１６１のいずれか一項に記載の物品。
【請求項１６３】
前記波長選択性反射層は、干渉フィルターを含む、請求項１３７〜１６２のいずれか一項に記載の物品。
【請求項１６４】
前記光学フィルターは、基材層上に配置されている、請求項１３７〜１６３のいずれか一項に記載の物品。
【請求項１６５】
前記広帯域反射層は、鏡面反射層、拡散反射層、又は再帰反射層のうちの１つ以上を含む、請求項１３７〜１６４のいずれか一項に記載の物品。
【請求項１６６】
前記波長選択性反射層は、前記広帯域反射層と前記波長選択性散乱層との間に配置されている、請求項１６５に記載の物品。
【請求項１６７】
前記波長選択性散乱層に隣接する低屈折率層を更に備える、請求項１３７〜１６６のいずれか一項に記載の物品。
【請求項１６８】
前記低屈折率層は、前記広帯域反射層と前記波長選択性散乱層との間に配置されている、請求項１６７に記載の物品。
【請求項１６９】
波長選択性吸収層を更に備え、前記波長選択性吸収層は、可視波長を透過する、請求項１３７〜１６８のいずれか一項に記載の物品。
【請求項１７０】
前記波長選択性吸収層は、波長選択性染料、波長選択性顔料、スペクトルダウンコンバータ、又は蛍光種のうちの少なくとも１つを含む、請求項１６９に記載の物品。
【請求項１７１】
前記波長選択性吸収層は、前記広帯域反射層と前記波長選択性散乱層との間に配置されている、請求項１６９又は１７０に記載の物品。
【請求項１７２】
前記波長選択性散乱層は、前記波長選択性吸収層と前記広帯域反射層との間に配置されている、請求項１６９又は１７０に記載の物品。
【請求項１７３】
前記光学フィルターは、表面光学微細構造を含む、請求項１３７〜１７２のいずれか一項に記載の物品。
【請求項１７４】
前記光学フィルターは、ビーズ状の拡散層を含む、請求項１３７〜１７３のいずれか一項に記載の物品。
【請求項１７５】
前記光学フィルターは、シーラント層を含む、請求項１３７〜１７４のいずれか一項に記載の物品。
【請求項１７６】
前記光学フィルターは、保護コーティングを含む、請求項１３７〜１７５のいずれか一項に記載の物品。
【請求項１７７】
前記光学フィルターは、３８０〜８００ｎｍにおいて５％未満の可視透過率、及び８３０ｎｍより大きい波長については８３０〜９００ｎｍにおいて５％より大きい近赤外透過率を有する、請求項１３７〜１７６のいずれか一項に記載の物品。
【請求項１７８】
３８０〜８００ｎｍにおける前記可視透過率は、０．１％未満であり、８３０〜９００ｎｍにおける前記近赤外透過率は、５０％より大きい、請求項１７７に記載の物品。
【請求項１７９】
発光器又は受光器の一方又は両方と、
前記発光器又は前記受光器の一方又は両方に隣接する光学フィルターと、
を備えるシステムであって、前記光学フィルターは、
可視光を散乱させるように構成された波長選択性散乱層と、
波長選択性反射層と、
前記波長選択性反射層に隣接する低屈折率層であって、前記発光器によって放射される、又は前記受光器によって受光される光の色偏差を低減するように構成された低屈折率層と、
を含む、システム。
【請求項１８０】
前記波長選択性散乱層は、近赤外光を透過するように構成されている、請求項１７９に記載のシステム。
【請求項１８１】
前記低屈折率層は、前記波長選択性反射層内の内部全反射を促進することによって、前記色偏差を補償するように構成されている、請求項１７９又は１８０に記載のシステム。
【請求項１８２】
前記低屈折率層は、前記波長選択性反射層を介して光漏れを低減することによって、前記色偏差を補償するように構成されている、請求項１７９〜１８１のいずれか一項に記載のシステム。
【請求項１８３】
前記低屈折率層は、約１．４未満の屈折率を有する、請求項１７９〜１８２のいずれか一項に記載のシステム。
【請求項１８４】
前記低屈折率層は、約１．３未満の屈折率を有する、請求項１８３に記載のシステム。
【請求項１８５】
前記低屈折率層は、約１．２未満の屈折率を有する、請求項１８４に記載のシステム。
【請求項１８６】
前記低屈折率層は、約１．１５の屈折率を有する、請求項１８５に記載のシステム。
【請求項１８７】
前記低屈折率層は、ヒュームドシリカ、フルオロポリマー、あるいは、バインダー、複数の粒子、及び複数の相互接続空隙を含む組成物のうちの１つ以上を含み、前記波長選択性散乱層内における前記複数の相互接続空隙の体積分率は、約２０％以上であり、前記複数の前記粒子に対する前記バインダーの重量比は、約１：２以上である、請求項１７９〜１８６のいずれか一項に記載のシステム。
【請求項１８８】
前記波長選択性散乱層は、約０．９未満の近赤外散乱比を有し、前記近赤外散乱比は、平均近赤外散乱の平均可視散乱に対する比であり、前記波長選択性散乱層は、約０．５より大きい可視反射ヘイズ率を有し、前記可視反射ヘイズ率は、平均可視拡散反射率の平均可視全反射率に対する比である、請求項１７９〜１８７のいずれか一項に記載のシステム。
【請求項１８９】
前記発光器又は前記受光器の一方又は両方は、近赤外域内の動作波長を有する、請求項１７９〜１８８のいずれか一項に記載のシステム。
【請求項１９０】
前記波長選択性散乱層は、入射可視光の約５０％未満を透過し、前記波長選択性散乱層は、入射近赤外光の約５０％超を透過する、請求項１７９〜１８９のいずれか一項に記載のシステム。
【請求項１９１】
前記波長選択性散乱層は、バインダー、複数の粒子、及び複数の相互接続空隙を含み、前記波長選択性散乱層内における前記複数の相互接続空隙の体積分率は、約２０％以上であり、前記複数の前記粒子に対する前記バインダーの重量比は、約１：２以上である、請求項１７９〜１９０のいずれか一項に記載のシステム。
【請求項１９２】
前記波長選択性散乱層は、少なくとも２５％の可視ヘイズを有する、請求項１７９〜１９１のいずれか一項に記載のシステム。
【請求項１９３】
前記波長選択性反射層は、多層光学フィルムを含む、請求項１７９〜１９２のいずれか一項に記載のシステム。
【請求項１９４】
前記波長選択性反射層は、干渉フィルターを含む、請求項１７９〜１９３のいずれか一項に記載のシステム。
【請求項１９５】
前記光学フィルターは、基材層上に配置されている、請求項１７９〜１９４のいずれか一項に記載のシステム。
【請求項１９６】
前記低屈折率層に隣接する再帰反射層を更に備える、請求項１７９〜１９５のいずれか一項に記載のシステム。
【請求項１９７】
前記波長選択性反射層は、前記再帰反射層と前記波長選択性散乱層との間に配置されている、請求項１９６に記載のシステム。
【請求項１９８】
前記波長選択性反射層は、前記低屈折率層と前記波長選択性散乱層との間に配置されている、請求項１７９〜１９６のいずれか一項に記載のシステム。
【請求項１９９】
波長選択性吸収層を更に備え、前記波長選択性吸収層は、可視波長を透過する、請求項１７９〜１９８のいずれか一項に記載のシステム。
【請求項２００】
前記波長選択性吸収層は、波長選択性染料、波長選択性顔料、スペクトルダウンコンバータ、又は蛍光種のうちの少なくとも１つを含む、請求項１９９に記載のシステム。
【請求項２０１】
前記波長選択性反射層は、前記波長選択性吸収層と前記波長選択性散乱層との間に配置されている、請求項１９９又は２００に記載のシステム。
【請求項２０２】
前記波長選択性吸収層は、前記波長選択性反射層と前記波長選択性散乱層との間に配置されている、請求項２００又は２０１に記載のシステム。
【請求項２０３】
前記光学フィルターは、表面光学微細構造を含む、請求項１７９〜２０２のいずれか一項に記載のシステム。
【請求項２０４】
前記光学フィルターは、ビーズ状の拡散層を含む、請求項１７９〜２０３のいずれか一項に記載のシステム。
【請求項２０５】
前記光学フィルターは、シーラント層を含む、請求項１７９〜２０４のいずれか一項に記載のシステム。
【請求項２０６】
前記光学フィルターは、保護コーティングを含む、請求項１７９〜２０５のいずれか一項に記載のシステム。
【請求項２０７】
前記光学フィルターは、３８０〜８００ｎｍにおいて５％未満の可視透過率、及び８３０ｎｍより大きい波長については８３０〜９００ｎｍにおいて５％より大きい近赤外透過率を有する、請求項１７９〜２０６のいずれか一項に記載のシステム。
【請求項２０８】
３８０〜８００ｎｍにおける前記可視透過率は、０．１％未満であり、８３０〜９００ｎｍにおける前記近赤外透過率は、５０％より大きい、請求項２０７に記載のシステム。
【請求項２０９】
前記発光器は、近赤外ＬＥＤ又は近赤外レーザーを含む、請求項１７９〜２０８のいずれか一項に記載のシステム。
【請求項２１０】
前記受光器は、近赤外カメラ、又は近赤外受光帯域を有する光センサを含む、請求項１７９〜２０９のいずれか一項に記載のシステム。
【請求項２１１】
前記光学フィルターは、前記受光器を可視波長から少なくとも部分的に遮蔽し、一方で、前記受光器が近赤外波長を受光することを実質的に可能にするように構成されている、請求項１７９〜２１０のいずれか一項に記載のシステム。
【請求項２１２】
前記光学フィルターは、前記受光器又は前記発光器の一方又は両方を視覚からカモフラージュするように構成されている、請求項１７９〜２１１のいずれか一項に記載のシステム。
【請求項２１３】
前記光学フィルターは、可視波長を散乱させることによって前記受光器又は前記発光器の一方又は両方を視覚から少なくとも部分的にカモフラージュするように構成されている、請求項２１２に記載のシステム。
【請求項２１４】
光学フィルターを備える物品であって、前記光学フィルターは、
可視光を散乱させるように構成された波長選択性散乱層と、
波長選択性反射層と、
前記波長選択性反射層に隣接する低屈折率層であって、前記光学フィルターによって受光される光の色偏差を低減するように構成された低屈折率層と、
を含む、物品。
【請求項２１５】
前記波長選択性散乱層は、近赤外光を透過するように構成されている、請求項２１４に記載の物品。
【請求項２１６】
前記低屈折率層は、前記波長選択性散乱層内の内部全反射を促進することによって、前記色偏差を補償するように構成されている、請求項２１４又は２１５に記載の物品。
【請求項２１７】
前記低屈折率層は、前記波長選択性反射層を介して光漏れを低減することによって、前記色偏差を補償するように構成されている、請求項２１４〜２１６のいずれか一項に記載の物品。
【請求項２１８】
前記低屈折率層は、約１．４未満の屈折率を有する、請求項２１４〜２１７のいずれか一項に記載の物品。
【請求項２１９】
前記低屈折率層は、約１．３未満の屈折率を有する、請求項２１８に記載の物品。
【請求項２２０】
前記低屈折率層は、約１．２未満の屈折率を有する、請求項２１９に記載の物品。
【請求項２２１】
前記低屈折率層は、約１．１５の屈折率を有する、請求項２２０に記載の物品。
【請求項２２２】
前記低屈折率層は、ヒュームドシリカ、フルオロポリマー、あるいは、バインダー、複数の粒子、及び複数の相互接続空隙を含む組成物のうちの１つ以上を含み、前記波長選択性散乱層内における前記複数の相互接続空隙の体積分率は、約２０％以上であり、前記複数の前記粒子に対する前記バインダーの重量比は、約１：２以上である、請求項２１４〜２２１のいずれか一項に記載の物品。
【請求項２２３】
前記波長選択性散乱層は、約０．９未満の近赤外散乱比を有し、前記近赤外散乱比は、平均近赤外散乱の平均可視散乱に対する比であり、前記波長選択性散乱層は、約０．５より大きい可視反射ヘイズ率を有し、前記可視反射ヘイズ率は、平均可視拡散反射率の平均可視全反射率に対する比である、請求項２１４〜２２２のいずれか一項に記載の物品。
【請求項２２４】
前記波長選択性散乱層は、入射可視光の約５０％未満を透過し、前記波長選択性散乱層は、入射近赤外光の約５０％超を透過する、請求項２１４〜２２３のいずれか一項に記載の物品。
【請求項２２５】
前記波長選択性散乱層は、バインダー、複数の粒子、及び複数の相互接続空隙を含み、前記波長選択性散乱層内における前記複数の相互接続空隙の体積分率は、約２０％以上であり、前記複数の前記粒子に対する前記バインダーの重量比は、約１：２以上である、請求項２１４〜２２４のいずれか一項に記載の物品。
【請求項２２６】
前記波長選択性散乱層は、少なくとも２５％の可視ヘイズを有する、請求項２１４〜２２５のいずれか一項に記載の物品。
【請求項２２７】
前記波長選択性反射層は、多層光学フィルムを含む、請求項２１４〜２２６のいずれか一項に記載の物品。
【請求項２２８】
前記波長選択性反射層は、干渉フィルターを含む、請求項２１４〜２２７のいずれか一項に記載の物品。
【請求項２２９】
前記光学フィルターは、基材層上に配置されている、請求項２１４〜２２８のいずれか一項に記載の物品。
【請求項２３０】
前記低屈折率層に隣接する再帰反射層を更に備える、請求項２１４〜２２９のいずれか一項に記載の物品。
【請求項２３１】
前記波長選択性反射層は、前記再帰反射層と前記波長選択性散乱層との間に配置されている、請求項２３０に記載の物品。
【請求項２３２】
前記波長選択性反射層は、前記低屈折率層と前記波長選択性散乱層との間に配置されている、請求項２１４〜２３１のいずれか一項に記載の物品。
【請求項２３３】
波長選択性吸収層を更に備え、前記波長選択性吸収層は、可視波長を透過する、請求項２１４〜２３２のいずれか一項に記載の物品。
【請求項２３４】
前記波長選択性吸収層は、波長選択性染料、波長選択性顔料、スペクトルダウンコンバータ、又は蛍光種のうちの少なくとも１つを含む、請求項２３３に記載の物品。
【請求項２３５】
前記波長選択性反射層は、前記波長選択性吸収層と前記波長選択性散乱層との間に配置されている、請求項２３３又は２３４に記載の物品。
【請求項２３６】
前記波長選択性吸収層は、前記波長選択性反射層と前記波長選択性散乱層との間に配置されている、請求項２３３又は２３４に記載の物品。
【請求項２３７】
前記光学フィルターは、表面光学微細構造を含む、請求項２１４〜２３６のいずれか一項に記載の物品。
【請求項２３８】
前記光学フィルターは、ビーズ状の拡散層を含む、請求項２１４〜２３７のいずれか一項に記載の物品。
【請求項２３９】
前記光学フィルターは、シーラント層を含む、請求項２１４〜２３８のいずれか一項に記載の物品。
【請求項２４０】
前記光学フィルターは、保護コーティングを含む、請求項２１４〜２３９のいずれか一項に記載の物品。
【請求項２４１】
前記光学フィルターは、３８０〜８００ｎｍにおいて５％未満の可視透過率、及び８３０ｎｍより大きい波長については８３０〜９００ｎｍにおいて５％より大きい近赤外透過率を有する、請求項２１４〜２４０のいずれか一項に記載の物品。
【請求項２４２】
３８０〜８００ｎｍにおける前記可視透過率は、０．１％未満であり、８３０〜９００ｎｍにおける前記近赤外透過率は、５０％より大きい、請求項２４１に記載の物品。
【請求項２４３】
発光器又は受光器の一方又は両方と、
前記発光器又は前記受光器の一方又は両方に隣接する光学フィルターと、
を備えるシステムであって、前記光学フィルターは、
波長選択性散乱層であって、前記波長選択性散乱層は、可視光を散乱させるように構成され、前記波長選択性散乱層は、バインダー中に分散されたナノ粒子を含み、前記ナノ粒子の前記バインダーに対する重量比は、少なくとも５０％である波長選択性散乱層と、
を含む、システム。
【請求項２４４】
前記波長選択性散乱層の厚さは、少なくとも０．２５ミクロンである、請求項２４３に記載のシステム。
【請求項２４５】
前記波長選択性散乱層の厚さは、少なくとも０．３５ミクロンである、請求項２４４に記載のシステム。
【請求項２４６】
前記波長選択性散乱層の厚さは、少なくとも０．５ミクロンである、請求項２４５に記載のシステム。
【請求項２４７】
前記波長選択性散乱層は、約０．６未満の狭帯域近赤外散乱比を有し、前記狭帯域近赤外散乱比は、４００ｎｍ〜７００ｎｍの波長における平均可視散乱に対する９４０ｎｍにおける近赤外散乱の比である、請求項２４３〜２４６のいずれか一項に記載のシステム。
【請求項２４８】
前記波長選択性散乱層は、約０．４未満の狭帯域近赤外散乱比を有する、請求項２４７に記載のシステム。
【請求項２４９】
前記波長選択性散乱層は、約０．３未満の近赤外散乱比を有する、請求項２４８に記載のシステム。
【請求項２５０】
前記波長選択性散乱層は、９０より大きい拡散反射色Ｌ値を有する、請求項２４３〜２４９のいずれか一項に記載のシステム。
【請求項２５１】
前記波長選択性散乱層は、近赤外光を透過するように構成されている、請求項２４３〜２４９のいずれか一項に記載のシステム。
【請求項２５２】
前記波長選択性散乱層に隣接する波長選択性反射層を更に備える、請求項２４３〜２５１のいずれか一項に記載のシステム。
【請求項２５３】
前記波長選択性反射層は、多層光学フィルムを含む、請求項２５２に記載のシステム。
【請求項２５４】
前記波長選択性反射層は、干渉フィルターを含む、請求項２５２に記載のシステム。
【請求項２５５】
前記発光器又は前記受光器の一方又は両方は、近赤外域内の動作波長を有する、請求項２４３〜２５４のいずれか一項に記載のシステム。
【請求項２５６】
前記波長選択性散乱層は、入射可視光の約５０％未満を透過し、前記波長選択性散乱層は、入射近赤外光の約５０％超を透過する、請求項２４３〜２５５のいずれか一項に記載のシステム。
【請求項２５７】
前記波長選択性散乱層は、入射可視光の約５０％超を散乱させる、請求項２４３〜２５６のいずれか一項に記載のシステム。
【請求項２５８】
前記波長選択性散乱層は、入射可視光の約５０％超を白色光として散乱させる、請求項２５７に記載のシステム。
【請求項２５９】
前記光学フィルターは、基材層上に配置されている、請求項２４３〜２５８のいずれか一項に記載のシステム。
【請求項２６０】
前記波長選択性反射層に隣接する低屈折率層を更に備える、請求項２４３〜２５９のいずれか一項に記載のシステム。
【請求項２６１】
前記波長選択性反射層は、前記低屈折率層と前記波長選択性散乱層との間に配置されている、請求項２６０に記載のシステム。
【請求項２６２】
波長選択性吸収層を更に備え、前記波長選択性吸収層は、可視波長を透過する、請求項２４３〜２６１のいずれか一項に記載のシステム。
【請求項２６３】
前記波長選択性吸収層は、波長選択性染料、波長選択性顔料、スペクトルダウンコンバータ、又は蛍光種のうちの少なくとも１つを含む、請求項２６２に記載のシステム。
【請求項２６４】
前記波長選択性反射層は、前記波長選択性吸収層と前記波長選択性散乱層との間に配置されている、請求項２６２又は２６３に記載のシステム。
【請求項２６５】
前記波長選択性吸収層は、前記波長選択性反射層と前記波長選択性散乱層との間に配置されている、請求項２６２又は２６３に記載のシステム。
【請求項２６６】
前記光学フィルターは、表面光学微細構造を含む、請求項２４３〜２６５のいずれか一項に記載のシステム。
【請求項２６７】
前記光学フィルターは、ビーズ状の拡散層を含む、請求項２４３〜２６６のいずれか一項に記載のシステム。
【請求項２６８】
前記光学フィルターは、シーラント層を含む、請求項２４３〜２６７のいずれか一項に記載のシステム。
【請求項２６９】
前記光学フィルターは、保護コーティングを含む、請求項２４３〜２６８のいずれか一項に記載のシステム。
【請求項２７０】
前記光学フィルターは、３８０〜８００ｎｍにおいて５％未満の可視透過率、及び８３０ｎｍより大きい波長については８３０〜９００ｎｍにおいて５％より大きい近赤外透過率を有する、請求項２４３〜２６９のいずれか一項に記載のシステム。
【請求項２７１】
３８０〜８００ｎｍにおける前記可視透過率は、０．１％未満であり、８３０〜９００ｎｍにおける前記近赤外透過率は、５０％より大きい、請求項２７０に記載のシステム。
【請求項２７２】
前記発光器は、近赤外ＬＥＤ又は近赤外レーザーを含む、請求項２４３〜２７１のいずれか一項に記載のシステム。
【請求項２７３】
前記受光器は、近赤外カメラ、又は近赤外受光帯域を有する光センサを含む、請求項２４３〜２７２のいずれか一項に記載のシステム。
【請求項２７４】
前記光学フィルターは、前記受光器を可視波長から少なくとも部分的に遮蔽し、一方で、前記受光器が近赤外波長を受光することを実質的に可能にするように構成されている、請求項２４３〜２７３のいずれか一項に記載のシステム。
【請求項２７５】
前記光学フィルターは、前記受光器又は前記発光器の一方又は両方を視覚からカモフラージュするように構成されている、請求項２４３〜２７４のいずれか一項に記載のシステム。
【請求項２７６】
前記光学フィルターは、可視波長を散乱させることによって前記受光器又は前記発光器の一方又は両方を視覚から少なくとも部分的にカモフラージュするように構成されている、請求項２７５に記載のシステム。
【請求項２７７】
光学フィルターを備える物品であって、前記光学フィルターは、
波長選択性散乱層であって、前記波長選択性散乱層は、可視光を散乱させるように構成され、前記波長選択性散乱層は、バインダー中に分散されたナノ粒子を含み、前記バインダーに対する前記ナノ粒子の重量比は、少なくとも５０％である波長選択性散乱層と、
を含む、物品。
【請求項２７８】
前記波長散乱層の厚さは、少なくとも０．２５ミクロンである、請求項２７７に記載の物品。
【請求項２７９】
前記波長選択性散乱層の厚さは、少なくとも０．３５ミクロンである、請求項２７８に記載の物品。
【請求項２８０】
前記波長選択性散乱層の厚さは、少なくとも０．５ミクロンである、請求項２７９に記載の物品。
【請求項２８１】
前記波長選択性散乱層は、約０．６未満の狭帯域近赤外散乱比を有し、前記狭帯域近赤外散乱比は、４００ｎｍ〜７００ｎｍの波長における平均可視散乱に対する９４０ｎｍにおける近赤外散乱の比である、請求項２７７〜２８０のいずれか一項に記載の物品。
【請求項２８２】
前記波長選択性散乱層は、約０．４未満の狭帯域近赤外散乱比を有する、請求項２８１に記載の物品。
【請求項２８３】
前記波長選択性散乱層は、約０．３未満の近赤外散乱比を有する、請求項２８２に記載の物品。
【請求項２８４】
前記波長選択性散乱層は、９０より大きい拡散反射色Ｌ値を有する、請求項２７７〜２８３のいずれか一項に記載の物品。
【請求項２８５】
前記波長選択性散乱層は、近赤外光を透過するように構成されている、請求項２７７〜２８４のいずれか一項に記載の物品。
【請求項２８６】
前記波長選択性散乱層に隣接する波長選択性反射層を更に備える、請求項２７７〜２８５のいずれか一項に記載の物品。
【請求項２８７】
前記波長選択性反射層は、多層光学フィルムを含む、請求項２８６に記載の物品。
【請求項２８８】
前記波長選択性反射層は、干渉フィルターを含む、請求項２８６に記載の物品。
【請求項２８９】
前記波長選択性散乱層は、入射可視光の約５０％未満を透過し、前記波長選択性散乱層は、入射近赤外光の約５０％超を透過する、請求項２７７〜２８８のいずれか一項に記載の物品。
【請求項２９０】
前記波長選択性散乱層は、入射可視光の約５０％超を散乱させる、請求項２７７〜２８９のいずれか一項に記載の物品。
【請求項２９１】
前記波長選択性散乱層は、入射可視光の約５０％超を白色光として散乱させる、請求項２９０に記載の物品。
【請求項２９２】
前記光学フィルターは、基材層上に配置されている、請求項２７７〜２９１のいずれか一項に記載の物品。
【請求項２９３】
前記波長選択性反射層に隣接する低屈折率層を更に備える、請求項２７７〜２９２のいずれか一項に記載の物品。
【請求項２９４】
前記波長選択性反射層は、前記低屈折率層と前記波長選択性散乱層との間に配置されている、請求項２９３に記載の物品。
【請求項２９５】
波長選択性吸収層を更に備え、前記波長選択性吸収層は、可視波長を透過する、請求項２７７〜２９４のいずれか一項に記載の物品。
【請求項２９６】
前記波長選択性吸収層は、波長選択性染料、波長選択性顔料、スペクトルダウンコンバータ、又は蛍光種のうちの少なくとも１つを含む、請求項２９５に記載の物品。
【請求項２９７】
前記波長選択性反射層は、前記波長選択性吸収層と前記波長選択性散乱層との間に配置されている、請求項２９５又は２９６に記載の物品。
【請求項２９８】
前記波長選択性吸収層は、前記波長選択性反射層と前記波長選択性散乱層との間に配置されている、請求項２９５又は２９６に記載の物品。
【請求項２９９】
前記光学フィルターは、表面光学微細構造を含む、請求項２７７〜２９８のいずれか一項に記載の物品。
【請求項３００】
前記光学フィルターは、ビーズ状の拡散層を含む、請求項２７７〜２９９のいずれか一項に記載の物品。
【請求項３０１】
前記光学フィルターは、シーラント層を含む、請求項２７７〜３００のいずれか一項に記載の物品。
【請求項３０２】
前記光学フィルターは、保護コーティングを含む、請求項２７７〜３０１のいずれか一項に記載の物品。
【請求項３０３】
前記光学フィルターは、３８０〜８００ｎｍにおいて５％未満の可視透過率、及び８３０ｎｍより大きい波長については８３０〜９００ｎｍにおいて５％より大きい近赤外透過率を有する、請求項２７７〜３０２のいずれか一項に記載の物品。
【請求項３０４】
３８０〜８００ｎｍにおける前記可視透過率は、０．１％未満であり、８３０〜９００ｎｍにおける前記近赤外透過率は、５０％より大きい、請求項３０３に記載の物品。
【発明の詳細な説明】
【背景技術】
【０００１】
光は、例えば鏡面反射又は拡散反射として、異なる仕方で表面から反射し得る。不透明材料では、材料の最表面層上において、例えば空気／材料界面において、鏡面反射が生じ得、反射は入射光の全スペクトルを伝えることができる。鏡面反射は、全反射光の４％未満を占め得る、テカリ又は光沢として発現し得る。対照的に、材料の上面下では拡散反射が生じ得、選択された波長又は色を伝えることができる。例えば、非金属物体の拡散反射では色が見え得る。例えば、透明な仕上げ塗りで被覆されたペンキ塗膜を含む表面などのハイブリッド表面においては、両方の種類の反射が観察され得る。それゆえ、空気／仕上げ塗り界面では鏡面反射が生じ得、仕上げ塗り／ペイント塗膜界面では拡散反射が生じ得る。
【０００２】
光学フィルターは、光通信システム、センサ、イメージング、科学及び産業光学機器、並びにディスプレイシステムなどの多種多様の用途において使用されている。光学フィルターは、光を含む入射電磁放射の透過を管理する光学層を備えることができる。光学フィルターは、入射光の一部を反射又は吸収し、入射光の別の部分を透過させることができる。光学フィルター内の光学層は、波長選択性、光透過率、光学的透明度、光学ヘイズ、及び屈折率が異なることがある。
【発明の概要】
【０００３】
一実施例では、本開示は、発光器又は受光器の一方又は両方を含む例示的なシステムを記載する。例示的なシステムは、発光器又は受光器の一方又は両方に隣接する光学フィルターを含む。光学フィルターは波長選択性散乱層を含む。波長選択性散乱層は、可視光を散乱させるように構成されている。例示的なシステムは、波長選択性反射層を含む。波長選択性反射層は、発光器によって放射される、又は受光器によって受光される光の色偏差を補償するように構成された所定の透過帯域を有する。
【０００４】
一実施例では、本開示は、光学フィルターを含む例示的な物品を記載する。光学フィルターは波長選択性散乱層を含む。波長選択性散乱層は、可視光を散乱させるように構成されている。例示的なシステムは、波長選択性反射層を含む。波長選択性反射層は、光学フィルターによって受光される光の色偏差を補償するように構成された所定の透過帯域を有する。
【０００５】
一実施例では、本開示は、発光器又は受光器の一方又は両方を含む例示的なシステムを記載する。例示的なシステムは、発光器又は受光器の一方又は両方に隣接する光学フィルターを含む。光学フィルターは波長選択性散乱層を含む。波長選択性散乱層は、可視光を散乱させるように構成されている。光学フィルターはまた、広帯域反射層を含んでもよい。広帯域反射層は、発光器によって放射される、又は受光器によって受光される光の色偏差を補償するように構成された所定の反射帯域を有する。
【０００６】
一実施例では、本開示は、光学フィルターを含む例示的な物品を記載する。光学フィルターは波長選択性散乱層を含む。波長選択性散乱層は、可視光を散乱させるように構成されている。光学フィルターはまた、広帯域反射層を含んでもよい。広帯域反射層は、光学フィルターによって受光される光の色偏差を補償するように構成された所定の反射帯域を有する。
【０００７】
一実施例では、本開示は、発光器又は受光器の一方又は両方を含む例示的なシステムを記載する。例示的なシステムは、発光器又は受光器の一方又は両方に隣接する光学フィルターを含む。光学フィルターは波長選択性散乱層を含む。波長選択性散乱層は、可視光を散乱させるように構成されている。光学フィルターは、波長選択性反射層と、波長選択性反射層に隣接する低屈折率層とを含む。低屈折率層は、発光器によって放射される、又は受光器によって受光される光の色偏差を低減するように構成されている。
【０００８】
一実施例では、本開示は、光学フィルターを含む例示的な物品を記載する。光学フィルターは波長選択性散乱層を含む。波長選択性散乱層は、可視光を散乱させるように構成されている。光学フィルターは、波長選択性反射層と、波長選択性反射層に隣接する低屈折率層とを含む。低屈折率層は、光学フィルターによって受光される光の色偏差を低減するように構成されている。
【０００９】
一実施例では、本開示は、発光器又は受光器の一方又は両方と、発光器又は受光器の一方又は両方に隣接する光学フィルターとを含む、例示的なシステムを記載する。光学フィルターは波長選択性散乱層を含む。波長選択性散乱層は、可視光を散乱させるように構成されている。波長選択性散乱層は、バインダー中に分散されたナノ粒子を含む。バインダーに対するナノ粒子の重量比は、少なくとも５０％である。
【００１０】
一実施例では、本開示は、光学フィルターを含む例示的な物品を記載する。光学フィルターは波長選択性散乱層を含む。波長選択性散乱層は、可視光を散乱させるように構成されている。波長選択性散乱層は、バインダー中に分散されたナノ粒子を含む。バインダーに対するナノ粒子の重量比は、少なくとも５０％である。
【００１１】
本発明の１つ以上の態様の詳細は、添付の図面及び以下の説明に記載されている。本発明の他の特徴、目的、及び利点は、明細書及び図面、並びに特許請求の範囲から明らかとなる。
【図面の簡単な説明】
【００１２】
以下の「発明を実施するための形態」と、添付の図面を併せて読むことによって、本発明の上記及び他の態様はより明らかになる。
【００１３】
【図１Ａ】光学フィルターを含む例示的な物品の概念的横断面図である。
【図１Ｂ】光学フィルターを含む例示的な物品の概念的横断面図である。
【図１Ｃ】光学フィルターを含む例示的な物品の概念的横断面図である。
【図１Ｄ】光学フィルターを含む例示的な物品の概念的横断面図である。
【図１Ｅ】光学フィルターを含む例示的な物品の概念的横断面図である。
【００１４】
【図２】複数の粒子及び複数の相互接続空隙の一方又は両方を含む、例示的な波長選択性散乱層の概念的横断面図である。
【００１５】
【図３Ａ】例示的な光学フィルターを含む例示的なシステムの概念的略図である。
【図３Ｂ】例示的な光学フィルターを含む例示的なシステムの概念的略図である。
【図３Ｃ】例示的な光学フィルターを含む例示的なシステムの概念的略図である。
【図３Ｄ】例示的な光学フィルターを含む例示的なシステムの概念的略図である。
【図３Ｅ】例示的な光学フィルターを含む例示的なシステムの概念的略図である。
【図３Ｆ】例示的な光学フィルターを含む例示的なシステムの概念的略図である。
【００１６】
【図４】例示的な光学フィルターを使用して色偏差を補償するための例示的な技術のフローチャートである。
【００１７】
【図５】例示的な光学フィルターのスペクトルを示すチャートである。
【００１８】
【図６】例示的な波長選択性反射層の透過スペクトルを示すチャートである。
【００１９】
【図７Ａ】例示的な光学フィルターの走査電子顕微鏡（scanning electron microscopy、ＳＥＭ）写真である。
【図７Ｂ】例示的な光学フィルターの走査電子顕微鏡（scanning electron microscopy、ＳＥＭ）写真である。
【００２０】
【図８】例示的な光学フィルターについての反射スペクトル及び透過スペクトルを示すチャートである。
【００２１】
【図９Ａ】例示的な光学フィルターについての透過スペクトルを示すチャートである。
【図９Ｂ】例示的な光学フィルターについての透過スペクトルを示すチャートである。
【００２２】
【図１０】例示的な光学フィルターについての透過スペクトルを示すチャートである。
【００２３】
【図１１】例示的な光学フィルターについての散乱効率対波長を示す、ミー散乱の結果を示すチャートである。
【００２４】
【図１２】媒質と複数の粒子とを含む例示的な波長選択性散乱層についての、近赤外散乱比を粒径と屈折率差との関数として示すチャートである。
【００２５】
【図１３】近赤外反射防止コーティングを有しない反射多層光学フィルムと比較した、近赤外反射防止コーティングでコーティングされた反射多層光学フィルムについての％透過率対波長を示すチャートである。
【００２６】
本開示の特定の図の特徴は必ずしも原寸に比例して描かれているとは限らず、図は、本明細書に開示されている技法の非排他的な実施例を示していることを理解されたい。
【発明を実施するための形態】
【００２７】
本開示において、「可視」とは、約４００ｎｍ〜約７００ｎｍの範囲の波長を指し、「近赤外」とは、約７００ｎｍ〜約２０００ｎｍの範囲の波長、例えば約８００ｎｍ〜約１２００ｎｍの範囲の波長を指す。ＵＬＩ（ultra-low index、超低屈折率）フィルムは、全体が本明細書において参照により組み込まれる、米国特許出願公開第２０１２／００３８９９０号に記載されている、バインダーと、複数の粒子と、複数の相互接続空隙と、を含む光学フィルムを指す。
【００２８】
周囲電磁放射源は、特定の波長の、又は特定の光源からの光を受光するように構成された受光器、あるいは特定の波長の光を発光するように構成された発光器と干渉し得る。例えば、可視波長は、例えば、受光器内又は発光器内のノイズを増大させることによって、近赤外波長の受光、感知、又は透過に干渉し得る。電磁放射源も意図せずに明らかにされ得る。例えば、近赤外波長のみを発光するように構成された発光器によって発光された光は視認可能ではないが、発光を担う装置又は構造体、例えば発光器の筐体が視認可能になり得る。カモフラージュ技術は、所望の近赤外波長の透過の阻止、干渉、又は減少を不必要に生じさせ得るため、発光器のマスキング、隠蔽、又はその他の仕方のカモフラージュは課題を提示し得る。本開示の諸例に係る光学フィルターは、可視波長からの不要な光学干渉を防止し、あるいは電磁放射源を視覚からカモフラージュし、その一方で、所望の近赤外波長が発光器によって透過されること、又は受光器によって受光されることを少なくとも部分的に可能にし、あるいはその一方で、比較的高い透明度による近赤外波長の透過を可能にするために用いられ得る。
【００２９】
例えば、近赤外波長を受光又は感知するよう動作する受光器は可視波長から遮蔽され、可視波長によって生じ得る近赤外波長の受光又は感知との干渉を防止することができる。近赤外波長を透過するよう動作する光透過体は、可視波長を散乱させることによって、視覚に対してカモフラージュされ得る。例えば、散乱された可視波長は、近赤外波長の透過を妨げることなく、光透過体の存在を隠蔽することができる。
【００３０】
表面からの鏡面反射量は、空気／材料界面のフレネル反射によって決定され得る。透明な最上層を有する不透明な表面については、全ての鏡面反射は上部の空気界面から生じ、残りの反射は下層からの拡散反射であると想定され得る。不透明な着色材料もまた、その屈折率を用いて上面上におけるフレネル反射を算出し、他の全ての反射は拡散性であると扱いつつ、同様のモデルに従うことができるであろう。例示的な光学フィルターは、透明基材上又は反射フィルム上に配置された拡散コーティングを有し得る。透明基材上に拡散コーティングがコーティングされる場合には、それは、その下にある要素を隠すために、より高いヘイズを有し得る。反射体上にコーティングがコーティングされる場合には、コーティングは、入射光を反射によって２回拡散させることになる。この場合には、コーティングはより少ないヘイズを有し得る。
【００３１】
表面の色知覚は、とりわけ、表面における材料の透過スペクトル及び反射スペクトル、並びに表面に到達する又は表面を透過する光のスペクトルに依存する。例えば、基材の下にある光源、例えば、電子デバイスの上部ユーザ対話型表面の下の電子構成要素は、散乱層による光散乱によって生成される表面における色の知覚に影響を及ぼし得る。理論に束縛されるものではないが、異なる色補償スキームを使用して、例えば、適切な光学フィルターを使用することによって、色偏差を低減又は除去することができる。例えば、色は、散乱層に隣接する所定の帯域内で、制御された光漏れを呈する層、例えば、波長選択性反射層を使用することによって補償することができる。別の実施例として、色は、散乱層に隣接する広帯域反射層を配置することによって補償することができる。更なる実施例として、反射層に隣接して低屈折率層を追加して、内部全反射を促進し、フィルムの裏面からの損失を防止することができる。色偏差はまた、制御されたサイズを有する粒子、例えば、二酸化チタン粒子を含むコーティングを使用して低減されてもよい。したがって、本開示による例示的な光学フィルターは、色偏差を補償するために、又は所定の色知覚を提供するための色補償のために使用することができる。
【００３２】
それゆえ、例示的なシステムは、受光器及び発光器の一方又は両方と、可視波長の透過を少なくとも部分的に減少させることができ、その一方で、近赤外波長の透過を少なくとも部分的に可能にする波長選択性散乱層を含む光学フィルターと、を含むことができる。例えば、波長選択性散乱層は、入射可視光の大部分を拡散させることができる。例示的な光学フィルターは、波長選択性反射層、広帯域反射層、又は低屈折率層のうちの１つ以上を含んでもよい。本開示による例示的なシステム及び物品は、近赤外光を比較的高い透明度で透過させ、その一方で、例えば可視波長を選択的に散乱又は反射させることによって可視波長の透過を減少させる例示的な波長選択性散乱層を含む例示的な光学物品を含み得る。
【００３３】
図１Ａ〜図１Ｅは、光学フィルターを含む例示的な物品の横断面図である。図１Ａは、基材１４上に配置された例示的な光学フィルター１２ａを含む、例示的な物品１０ａの横断面図を示す。基材１４は、ガラス、ポリマー、金属、又は任意の他の好適な硬質、半硬質若しくは軟質の材料、並びにそれらの組み合わせを含むことができる。図１Ａの例示的な物品１０ａでは、基材１４が層として示されているが、いくつかの実施例では、基材１４は、平坦な表面、実質的に平坦な表面、又はテクスチャー化表面を有し得る任意の好適な３次元形状を取ることができる。いくつかの実施例では、基材１４は、デバイスの、例えば、パーソナルコンピューティングデバイス又は通信デバイス、例えば、携帯電話又はスマートウオッチなどの電子デバイスの、筐体、スクリーン、部品、又は表面を含むことができる。
【００３４】
いくつかの実施例では、光学フィルター１２ａは、波長選択性反射層１８に隣接する波長選択性散乱層１６を含む。波長選択性散乱層１６は、本開示の他の箇所に記載されるように、可視光を散乱させるように構成することができる。波長選択性反射層１８は、多層光学フィルム、ダイクロイック反射体、干渉フィルム、干渉フィルター、無機多層積層体、金属誘電体積層体、研磨された基材、鏡、反射型偏光子、若しくは反射金属若しくはガラス表面などの反射表面、又は任意の波長選択性層のうちの１つ以上を含むことができる。
【００３５】
波長選択性反射層１８は、光学フィルター１２ａによって受光される光、例えば、発光器によって放射される光、又は光学システムの受光器によって受光される光の色偏差を補償するように構成された所定の透過帯域を有してもよい。例えば、波長選択性反射層１８は、例えば、所定の漏れ帯域内の波長を透過させることによって、所定の漏れ帯域内の光を漏れ出させることができる。漏れた波長は、波長選択性散乱層１６によって散乱させて、光学フィルター１０を透過する光の知覚される色を変更することができる。
【００３６】
いくつかの実施例では、所定の透過帯域は、散乱される色を所定の基準色に向けてシフトすることによって、色偏差を補償するように構成されている。いくつかの実施例では、基準色は、所定のＬ色値、ａ色値、及びｂ色値と関連付けられている。いくつかの実施例では、基準色は、白色、例えば、白色又はほぼ白色であると知覚される色である。いくつかの実施例では、透過帯域は、約４００〜約６００ｎｍの波長を中心とする狭帯域を含む。いくつかの実施例では、波長選択性反射層１８は、所定の透過帯域の下部透過帯域縁部と上部透過帯域縁部との間において所定の閾値未満の透過率を有する。いくつかの実施例では、波長選択性反射層１８は、下部及び上部透過帯域縁部を越えると所定の閾値を上回る透過率を有する。いくつかの実施例では、波長選択性反射層１８は、下部透過帯域縁部と上部透過帯域縁部との間の光を実質的に透過しない。いくつかの実施例では、下部透過帯域縁部は、約４００ｎｍ以下であり、上部透過帯域縁部は、約８００ｎｍ以上である。
【００３７】
いくつかの実施例では、光学フィルター１２ａは、波長選択性反射層１８に隣接する再帰反射層又は再帰反射フィルムを含んでもよい。再帰反射層は、再帰反射をもたらす光学的特徴、例えば、キューブコーナー素子又はビーズを含んでもよい。いくつかの実施例では、波長選択性反射層１８は、再帰反射層と波長選択性散乱層１６との間に配置されてもよい。いくつかの実施例では、光学フィルター１２ａは、再帰反射層、フィルム、又は基材と光学的に連通していてもよい。
【００３８】
いくつかの実施例では、波長選択性散乱層１６は、近赤外光を透過するように構成されている。いくつかの実施例では、波長選択性散乱層１６は、可視光を選択的に散乱させ、近赤外光を透過させる。いくつかの実施例では、波長選択性散乱層１６は、約０．９未満、約０．８未満、約０．７未満、約０．６未満、又は約０．５未満の近赤外散乱比を有することができる。近赤外散乱比は、平均可視散乱に対する平均近赤外散乱の比である。例えば、（例えば、帯域幅１３００ｎｍ、５００ｎｍ、１００ｎｍ、１０ｎｍ、１ｎｍの）選択された狭い又は広い近赤外波長帯域内の平均散乱が決定されてもよく、選択された狭い又は広い可視波長帯域内の平均散乱が決定されてもよく、それぞれの平均の比が決定されてもよい。いくつかの実施例では、波長選択性散乱層１６は、約０．５より大きい、又は約０．７より大きい、又は約０．９より大きい可視反射ヘイズ率を有することができる。可視反射ヘイズ率は、平均可視全反射率に対する平均可視拡散反射率の比率である。いくつかの実施例では、波長選択性散乱層１６は、入射可視光の約５０％未満を透過させることができる。いくつかの実施例では、波長選択性散乱層１６は、入射近赤外光の約５０％超を透過させることができる。いくつかの実施例では、波長選択性散乱層１６は、入射可視光の約５０％未満を透過させ、入射近赤外光の約５０％超を透過させることができる。いくつかの実施例では、波長選択性散乱層１６は、入射可視光の約５０％超を散乱させることができる。例えば、波長選択性散乱層１６は、入射可視光の約５０％超を散乱させることによって、入射可視光の約５０％未満を透過させることができる。いくつかの実施例では、波長選択性散乱層１６は、入射可視光の約５０％超を白色光として散乱させることができる。
【００３９】
図２は、複数の粒子２６及び複数の相互接続空隙２８の一方又は両方を含む、例示的な波長選択性散乱層１６ａの概念的横断面図である。例えば、波長選択性散乱層１６ａは、図２に示すように、媒質中に分散された、それぞれの所定の屈折率を有する複数の粒子２６を含んでもよい。いくつかの実施例では、媒質は、バインダー３０を含んでもよい。バインダー３０は、ガラス、ポリマー、セラミック、金属、合金、又は複数の粒子２６を結合する任意の他の成分を含んでもよい。いくつかの実施例では、複数の粒子２６は、複数のナノ粒子、例えば、二酸化チタンナノ粒子を含むことができる。波長選択性散乱層１６ａがナノ粒子を含む実施例では、バインダーに対するナノ粒子の重量比は、少なくとも５０％、又は少なくとも６０％、又は少なくとも７５％であってもよい。波長選択性散乱層１６ａがナノ粒子を含むいくつかの実施例では、波長選択性散乱層の厚さは、少なくとも０．２５ミクロン、又は少なくとも０．３５ミクロン、又は少なくとも０．５ミクロンであってもよい。波長選択性散乱層１６ａがナノ粒子を含むいくつかの実施例では、波長選択性散乱層１６は、約０．６未満の狭帯域近赤外散乱比を有することができる。例えば、狭帯域近赤外散乱比は、４００ｎｍ〜７００ｎｍの波長における平均可視散乱に対する９４０ｎｍにおける近赤外散乱の比であってもよい。いくつかの実施例では、狭帯域近赤外散乱比は、約０．４未満、又は約０．３未満であってもよい。波長選択性散乱層１６ａがナノ粒子を含むいくつかの実施例では、波長選択性散乱層１６ａは、９０を超える拡散反射色Ｌ値を有することができる。
【００４０】
いくつかの実施例では、波長選択性散乱層１６は、ビーズ状の拡散層を含むことができる。例えば、波長選択性散乱層１６は、媒質と、媒質中に分散されたビーズと、を含むことができる。ビーズ状の拡散層の媒質は、ガラス、ポリマー、又は任意の他の好適な光学媒質、あるいはそれらの組み合わせを含み得る。ビーズは、シリカ、ガラス、ポリマー、有機、無機、金属酸化物、ポリスチレン、又は他の好適な散乱材料、あるいはそれらの組み合わせを含み得る。拡散層は、空気などの気体を含む細孔を含み得る。いくつかの実施例では、気体を含む細孔は、ビーズ内に封入されていてもよい。
【００４１】
波長選択性散乱層１６は、第１の屈折率を有する光学媒質を含むことができる。光学媒質は、複数の粒子２６を含むことができる。本開示の他の箇所に記載されるように、波長選択性散乱層１６はまた、空隙、例えば、複数の粒子２６及び空隙を含んでもよい。いくつかの実施例では、波長選択性散乱層１６は、空隙を含まないで、又は実質的に空隙を含まないで、複数の粒子２６を含んでもよい。複数の粒子は、第１の屈折率と第２の屈折率との絶対差が約０．１未満となるように第２の屈折率を有し得る。いくつかの実施例では、複数の粒子は、約５μｍ未満の平均粒径を有することができ、第１の屈折率と第２の屈折率との絶対差は、約０．１未満であってもよい。いくつかの実施例では、複数の粒子は、約１μｍ未満の平均粒径を有することができ、第１の屈折率と第２の屈折率との絶対差は、約０．２未満であってもよい。いくつかの実施例では、複数の粒子は、約０．５μｍ未満の平均粒径を有することができ、第１の屈折率と第２の屈折率との絶対差は、約０．４未満であってもよい。いくつかの実施例では、複数の粒子は、約０．３μｍ未満の平均粒径を有することができ、第１の屈折率と第２の屈折率との絶対差は、約０．６未満であってもよい。いくつかの実施例では、複数の粒子は、約０．２μｍ未満の平均粒径を有することができ、第１の屈折率と第２の屈折率との絶対差は、約１．８未満であってもよい。
【００４２】
いくつかの実施例では、複数の粒子の平均粒径、第１の屈折率、及び第２の屈折率は、下記の図１２の線８２の下の領域から選択される。それゆえ、波長選択性散乱層１６の近赤外散乱比は、０．２未満であってもよい。いくつかの実施例では、複数の粒子の平均粒径、第１の屈折率、及び第２の屈折率は、図１２の線８４の下の領域から選択される。それゆえ、波長選択性散乱層１６の近赤外散乱比は、０．４未満であってもよい。いくつかの実施例では、複数の粒子の平均粒径、第１の屈折率、及び第２の屈折率は、図１２の線８６の下の領域から選択される。それゆえ、波長選択性散乱層１６の近赤外散乱比は、０．６未満であってもよい。いくつかの実施例では、複数の粒子の平均粒径、第１の屈折率、及び第２の屈折率は、図１２の線８８の下の領域から選択される。それゆえ、波長選択性散乱層１６の近赤外散乱比は、０．８未満であってもよい。いくつかの実施例では、波長選択性散乱層１６の近赤外散乱比は、０．７未満であってもよい、又は０．５未満であってもよい。いくつかの実施例では、それぞれの線８２、８４、８６、８８の下の領域、又は任意の他の領域は、粒径下限によって境界付けされてもよい。例えば、領域は、１０ｎｍ、又は３０ｎｍ、又は５０ｎｍを超える粒径、あるいはレイリー散乱が発現又は支配し得る粒径よりも大きい粒径のみを含み得る。
【００４３】
いくつかの実施例では、波長選択性散乱層１６は、５０％未満の全可視反射率を有することができる。いくつかの実施例では、波長選択性散乱層１６は、少なくとも５０％、又は少なくとも６０％、又は少なくとも７０％の全可視反射率を有することができる。いくつかの実施例では、全可視反射率は、５０％未満であってもよく、波長選択性散乱層１６は、可視ヘイズによって物体を隠蔽することができる。いくつかの実施例では、全可視反射率は、５０％より大きくてもよく、波長選択性散乱層１６は、可視反射と可視ヘイズとの組み合わせによって物体を隠蔽することができる。いくつかの実施例では、波長選択性散乱層１６は、６０％未満、又は４０％未満の平均近赤外散乱を有することができる。いくつかの実施例では、波長選択性散乱層は、１０％より大きい、又は２５％より大きい、又は５８％より大きい平均可視散乱を有することができる。いくつかの実施例では、波長選択性散乱層１６の％全可視反射率と％拡散可視反射率との差は、２０未満であってもよい。いくつかの実施例では、波長選択性散乱層は、４０％未満の平均近赤外散乱、及び５８％より大きい平均可視散乱を有することができ、％全可視反射率と％拡散可視反射率との差は、１８未満であってもよい。
【００４４】
いくつかの実施例では、波長選択性散乱層１６は、少なくとも１５％、又は少なくとも２５％、又は少なくとも３５％、又は少なくとも５０％の可視ヘイズを有することができる。いくつかの実施例では、光学フィルター１２ａは、微細複製表面構造、例えば、プリズム、レンズ、小型レンズ、又は他の形状によって画定された微細構造のうちの１つ以上などの、表面光学微細構造を含んでもよい。
【００４５】
いくつかの実施例では、物品１０ａは、波長選択性反射層１８と波長選択性散乱層１６との間の、又は波長選択性散乱層１６の上方の、又は物品１０ａ内の任意の層に隣接して位置する、吸収層（図１Ａに示さない）を含むことができる。吸収層は、近赤外では透過性又は透明、可視ではニュートラルになることができ、それにより、反射層１６の可視反射を低減する、スペクトル選択性の染料又は顔料を含むことができる。いくつかの実施例では、染料層は、少なくとも３０％、５０％、７０％、又は９０％の吸収を有することができる。いくつかの実施例では、染料層は、可視色を有し、その一方で、近赤外では透過性のままであるように着色されてもよい。
【００４６】
いくつかの実施例では、光学フィルター１２ａは、光学フィルター１２ａの主表面に隣接する若しくは主表面上の保護コーティング又はシーラント層の一方又は両方を含んでもよい。いくつかの実施例では、保護コーティング又はシーラント層は、例えば、水分又は他の反応物質若しくは崩壊剤の侵入を防止又は低減することによって、光学フィルター１２ａの層、例えば、波長選択性散乱層１６の完全性を保護することができる。保護層又はシーラント層はまた、光学フィルター１２ａの層又は光学フィルター１２ａ全体に構造的支持及び物理的安定性を提供してもよい。いくつかの実施例では、シーラント層は、ラテックスコーティングを含んでもよい。いくつかの実施例では、保護コーティングは、ガラス、金属若しくは合金、ポリマー、紙、又は布地のうちの１つ以上を含んでもよい。いくつかの実施例では、保護コーティングは、プラズマ蒸着、蒸着、物理蒸着、化学蒸着、又は別の好適な技術によって堆積されたコーティングを含んでもよい。
【００４７】
いくつかの実施例では、波長選択性散乱層１６ａは、例えば、図２に示すように、バインダー３０、複数の粒子２６と、複数の相互接続空隙２８と、を含む層を含んでもよい。光学フィルター内における複数の相互接続空隙の体積分率は約２０％以上であり得る。複数の粒子に対するバインダーの重量比は約１：２以上であり得る。
【００４８】
図１Ｂは、例示的な物品１０ｂの横断面図を示す。物品１０ｂは、基材１４と、波長選択性散乱層１６と、波長選択性反射層１８と、広帯域反射層２０とを含む、光学フィルター１２ｂを含んでもよい。広帯域反射層２０は、多層光学フィルム、ダイクロイック反射体、干渉フィルム、無機多層積層体、金属誘電体積層体、研磨された基材、鏡、反射型偏光子、再帰反射フィルム若しくは基材、若しくは反射金属若しくはガラス表面などの反射表面、又は任意の波長選択性層のうちの１つ以上を含むことができる。広帯域反射層２０が再帰反射フィルム又は基材を含む実施例では、再帰反射フィルム又は基材は、再帰反射をもたらす光学的特徴、例えば、キューブコーナー素子又はビーズを含んでもよい。
【００４９】
物品１０ｂ内の波長選択性散乱層１６と広帯域反射層２０との間に波長選択性反射層１８が示されているが、いくつかの実施例では、物品１０ｂは、波長選択性反射層１８を含まなくてもよく、波長選択性散乱層１６は、広帯域反射層２０上に配置されてもよい。いくつかの実施例では、基材１４は、例えば、基材１４の主表面、又は内部中に、広帯域反射層２０を含むことができる。いくつかの実施例では、広帯域反射層２０は、基材１４の下方に配置されていてもよい。いくつかの実施例では、広帯域反射層２０は、基材１４の上方に配置されていてもよい。いくつかの実施例では、広帯域反射層２０は、穿孔されていてもよい。いくつかの実施例では、物品１０ｂは、可視光の５０％未満を反射し、近赤外光の５０％超を透過させることができる。いくつかの実施例では、広帯域反射層２０は、独立して、又は波長選択性散乱層１６若しくは波長選択性反射層１８の一方若しくは両方と併せてのいずれかで、色偏差を補償することができる。例えば、広帯域反射層２０は、波長選択性散乱層１６によって散乱され得る広い可視帯域の波長を反射することができる。広い可視帯域の少なくとも一部の波長は、波長選択性反射層１６によって透過され、波長選択性散乱層１６によって散乱されてもよい。いくつかの実施例では、広帯域反射層２０は、発光器によって放射される、又は受光器によって受光される光の色偏差を補償するように構成された所定の反射帯域を有してもよい。いくつかの実施例では、所定の反射帯域は、散乱される色を所定の基準色に向けてシフトすることによって、色偏差を補償するように構成されてもよい。いくつかの実施例では、基準色は、Ｌ色値、ａ色値、及びｂ色値と関連付けることができる。いくつかの実施例では、基準色は、白色であってもよい。いくつかの実施例では、広帯域反射層２０の所定の反射帯域は、第１の可視波長である下部帯域縁部と、第２の可視波長である上部帯域縁部とを含む。いくつかの実施例では、第１及び第２の可視波長の一方又は両方は、約４００ｎｍ〜約８００ｎｍであってもよい。
【００５０】
図１Ｃは、例示的な物品１０ｃの横断面図を示す。物品１０ｃは、波長選択性散乱層１６と、波長選択性反射層１８と、低屈折率層２２とを含む、例示的な光学フィルター１２ｃを含んでもよい。物品１０ｃは、任意選択的に、光学フィルター１２ｃの所定の層に隣接する、又は所定の層の間の、広帯域反射層２０を含んでもよい。物品１０ｃはまた、光学フィルター１２ｃの所定の層に隣接する基材層１４を含んでもよい。
【００５１】
いくつかの実施例では、低屈折率層２２は、発光器によって放射される、又は受光器によって受光される、又は他の方法で光学フィルター１２ｃによって受光される光の色偏差を低減するように構成されている。いくつかの実施例では、低屈折率層２２は、波長選択性反射層１８内の内部全反射を促進することによって、色偏差を補償するように構成されてもよい。いくつかの実施例では、低屈折率層２２は、波長選択性反射層１８を介して光漏れを低減することによって、色偏差を補償するように構成されてもよい。
【００５２】
低屈折率層２２は、低屈折率、例えば、１．３５未満、１．３０未満、１．２５未満、又は１．２０未満、又は１．１５未満の屈折率を有する任意の光学層を含んでもよい。いくつかの実施例では、低屈折率層２２は、本開示の他の箇所に記載されるゲル超低屈折率（ＵＬＩ）材料を含んでもよい。図１Ｃに示す実施例では、光学フィルター１２ｃは、波長選択性散乱層１６と低屈折率層２２との間に波長選択性反射層１８を含むが、他の実施例では、光学フィルター１２ｃは、波長選択性反射層１８と波長選択性散乱層１６との間に、又は光学フィルター１２ｃの任意の他の層に隣接して若しくはその間に、低屈折率層２２を含んでもよい。
【００５３】
図１Ｄは、例示的な物品１０ｄの横断面図を示す。物品１０ｄは、波長選択性散乱層１６と、波長選択性反射層１８と、波長選択性吸収層２４とを含む、例示的な光学フィルター１２ｄを含んでもよい。物品１０ｄは、任意選択的に、光学フィルター１２ｄの所定の層に隣接して、又は所定の層の間に、広帯域反射層２０及び低屈折率層２２の一方又は両方を含むことができる。物品１０ｄはまた、光学フィルター１２ｄの所定の層に隣接する基材層１４を含んでもよい。
【００５４】
波長選択性吸収層２４は、所定の吸収帯域又はスペクトルを有することができる染料又は顔料を含んでもよい。いくつかの実施例では、波長選択性吸収層２４は、可視波長を選択的に吸収することができ、例えば、黒色に見える。他の実施例では、波長選択性吸収層２４は、近赤外波長又は赤外線波長を吸収しつつ可視波長を実質的に透過することができる。いくつかの実施例では、染料又は顔料は、可視透過率よりも高い赤外透過率を有する染料又は顔料、例えば、近赤外波長を透過させつつ可視波長を実質的に吸収する近赤外黒色インクを含むことができる。例えば、波長選択性吸収層２４は、Ｓｐｅｃｔｒｅ（商標）インク、例えば、Ｓｐｅｃｔｒｅ（商標）１００、１１０、１２０、１３０、１４０、１５０、若しくは１６０（Ｅｐｏｌｉｎ、Ｎｅｗａｒｋ、ＮＪ）、Ｍｉｍａｋｉインク、例えば、Ｍｉｍａｋｉ  ＥＳ３、ＳＳ２１、ＢＳ３、ＳＳ２、若しくはＨＳ（Ｍｉｍａｋｉ  Ｇｌｏｂａｌ、Ｔｏｍｉ−ｃｉｔｙ、Ｎａｇａｎｏ、Ｊａｐａｎ）、又はＳｅｉｋｏインク、例えば、Ｓｅｉｋｏ  １０００、１３００、ＳＧ７００、ＳＧ７４０、若しくはＶＩＣ（Ｓｅｉｋｏ  Ａｄｖａｎｃｅ  Ｌｔｄ．、Ｊａｐａｎ）などの染料又はインクを含むことができる。いくつかの実施例では、波長選択性吸収層２４は、シアン、マゼンタ、黄色、若しくは黒色の染料成分のうちの１つ以上を含んでもよく、又は、例えば、所定の色と関連付けられた所定の波長帯域、ピーク、若しくはスペクトルを散乱若しくは反射することによって、任意の所望の色を有する染料を含んでもよい。いくつかの実施例では、波長選択性吸収層２４は、むしろ、波長選択性染料、波長選択性顔料、スペクトルダウンコンバータ、又は蛍光種のうちの少なくとも１つを含む。いくつかの実施例では、ダウンコンバータは、量子ドットを含んでもよい。
【００５５】
いくつかの実施例では、波長選択性吸収層２４は、可視透過率よりも高い赤外透過率を有することができるスペクトル選択性多層吸収フィルムを含むことができる。いくつかの実施例では、波長選択性吸収層２４の色を選択して、物品１０ｄの外観を全体として調整すること、例えば、物品１０ｄの主表面によって呈される物品１０ｄの外観色を変更するように、反射又は散乱される波長を調整することができる。波長選択性吸収層２４は、可視波長を遮断しつつ、少なくとも一部、又は実質的に全ての近赤外波長を透過させることができる。いくつかの実施例では、波長選択性吸収層２４は、染料又は顔料の一方又は両方を含む別個のコーティングを含むことができる。いくつかの実施例では、波長選択性吸収層２４は、染料を含まなくてもよく、近赤外透過性可視遮断顔料を含むことができる。例えば、波長選択性吸収層２４は、Ｌｕｍｏｇｅｎ（登録商標）Ｂｌａｃｋ  ＦＫ  ４２８０又はＬｕｍｏｇｅｎ  Ｂｌａｃｋ  ＦＫ  ４２８１（ＢＡＳＦ、Ｓｏｕｔｈｆｉｅｌｄ、ＭＩ）を含むことができる。
【００５６】
いくつかの実施例では、波長選択性吸収層２４は、多層フィルムを含むことができ、多層フィルムの層のうちの１層以上は染料又は顔料の一方又は両方を含む。いくつかの実施例では、波長選択性吸収層２４は、染料若しくは顔料を含む多層フィルムの接着層、ポリマー層、スキン層、若しくは任意の他の層を含むことができる、又はそれらの層であってもよい。いくつかの実施例では、物品１０ｄは、別個の波長選択性吸収層２４を含まなくてもよく、代わりに、任意の他の好適な層内に波長選択性染料又は顔料を含むことができる。いくつかの実施例では、波長選択性吸収層２４、又は物品１０ｄの任意の他の層は、染料又は顔料を所定のパターン又は領域内にのみ含むことができる。いくつかの実施例では、波長選択性吸収層２４は、所定の波長帯域の少なくともそれぞれのサブバンドを吸収する１つ以上の吸収染料又は吸収顔料を含むことにより、広帯域の吸収、例えば、所定の波長帯域にわたる吸収を呈することができる。
【００５７】
図１Ｄに示す実施例では、光学フィルター１２ｄは、波長選択性散乱層１６と波長選択性吸収層２４との間に波長選択性反射層１８を含んでいるが、他の実施例では、光学フィルター１２ｄは、例えば、図１Ｅに示すように、他の位置に波長選択性吸収層２４を含んでもよい。例えば、波長選択性吸収層２４は、波長選択性反射層１８と波長選択性散乱層１６との間に配置されてもよい。波長選択性散乱層１６と波長選択性吸収層２４との間に配置された波長選択性反射層１８を含むことにより、全近赤外透過率を実質的に低下させることなく、全可視反射率を物品１０ｄの主表面の区域にわたって均一に低下させることができる。全可視反射率の均一な低下は、ウェットアウトを低減又は防止するために利用され得る。ウェットアウトは、可視光の漏れ、又は物品１０ｈの全層を通した可視光の透過から起こり得る現象であり、これは、光学フィルターの均一な外観に、可視の不連続、乱れ、収差、ばらつき、又は外乱の出現をもたらし得る。例えば、光学フィルターが下地基材に接触する領域はウェットアウトを呈し得、これにより、接触領域に対応する形状が光学フィルターを通して知覚可能になり得る。波長選択性吸収層２４は、可視反射率を物品１０ｄの全域にわたって均一に低下させ、かつ可視光の漏れを防止し、その一方で、近赤外波長が透過されることを依然として可能にし、それにより、物品１０ｄの主表面にわたる不連続又は乱れが見えなくなり、かくしてウェットアウトを回避することができる。
【００５８】
いくつかの実施例では、波長選択性吸収層２４は、波長選択性散乱層１６と波長選択性反射層１８との間にあってもよい。波長選択性吸収層２４を波長選択性散乱層１６の背後に配置することは、波長選択性散乱層１６のグレースケール又は見かけの白色度を調整するために利用することができる。上述のように、波長選択性吸収層２４は、視覚的外観、例えば所定の色空間における色座標を調整するための非中間色を含むことができる。いくつかの実施例では、波長選択性吸収層２４は、全近赤外透過率を実質的に低下させることなく、光学フィルターの全可視反射率を所定の大きさだけ低下させることができる。例示的な物品１０ｅは別個の波長選択性吸収層２４を含むが、いくつかの実施例では、波長選択性染料を、波長選択性散乱層１６に添加することができ、それにより、波長選択性散乱層１６が吸収層としても機能する。いくつかの実施例では、波長選択性散乱層１６が、別の染色された波長選択性散乱層１６の上に配置されていてもよい。
【００５９】
図１Ｅは、例示的な物品１０ｅの横断面図を示す。物品１０ｅは、波長選択性散乱層１６と、波長選択性反射層１８と、低屈折率層２２と、広帯域反射体１８と、波長選択性吸収層２４とを含む、光学フィルター１２ｅを含んでもよい。図１Ｅに示す実施例では、低屈折率層２２は、波長選択性散乱層１６と波長選択性反射層１８との間にあり、波長選択性反射層１８は、低屈折率層２２と広帯域反射層２０との間にあり、広帯域反射層２０は、波長選択性反射層１８と波長選択性吸収層２４との間にある。いくつかの実施例では、物品１０ｅは、波長選択性散乱層１８を含まなくてもよい。いくつかの実施例では、物品１０ｅは、波長選択性散乱層１６及び波長選択性吸収層２４に隣接する広帯域反射層２０を含むことができる。いくつかのそのような実施例では、広帯域反射層２０は、再帰反射フィルムを含んでもよく、波長選択性吸収層２４は、ＮＩＲ再帰反射性を低減するためのＮＩＲ吸収体を含んでもよい。例えば、再帰反射フィルム及び波長選択性吸収層２４を含む例示的な光学フィルターのＮＩＲ再帰反射性は、波長選択性吸収層２４を有さない例示的な光学フィルターのＮＩＲ再帰反射性の少なくとも５０％、又は少なくとも６０％、又は少なくとも７５％だけ低くてもよい。そのような例示的な光学フィルターは、再帰反射性を所定の閾値よりも低く維持し、再帰反射光を検出するセンサの飽和を防止することができる。
【００６０】
いくつかの実施例では、基材１４、波長選択性散乱層１６、波長選択性反射層１８、広帯域反射層２０、低屈折率層２２、又は波長選択性吸収層２４のうちの１つ以上は、拡散若しくは散乱を呈するビーズ若しくは粒子及び空隙の一方又は両方を含むことができる。例えば、１つ以上のそれぞれの層は、媒質と、媒質内に分散されたビーズ又は粒子とを含むことができる。媒質は、ガラス、ポリマー、又は任意の他の好適な光学媒質、あるいはそれらの組み合わせを含み得る。ビーズ又は粒子は、シリカ、ガラス、ポリマー、有機、無機、金属酸化物、ポリスチレン、又は他の好適な散乱材料、あるいはそれらの組み合わせを含み得る。媒質は、拡散性若しくは散乱性の空隙又は細孔を含むことができ、空隙又は細孔は、空気などの気体を含むことができる。
いくつかの実施例では、媒質は、粒子及び空隙の両方を含むことができる。いくつかの実施例では、媒質は、粒子又は空隙のいずれかを含まなくてもよい。
【００６１】
それぞれの波長選択性層（１６、１８、２２、又は２４）のうちの１つ以上は、近赤外波長を選択的に透過させることができる。例えば、波長選択性層のうちの１つ以上、又は全体としての物品１０ｅは、例えば、８３０ｎｍより大きい波長において、５％より大きい、又は１０％より大きい、又は２０％より大きい、５０％より大きい、又は７％より大きい透過率である、近赤外透過率を有することができる。いくつかの実施例では、物品１０ｅは、５％未満、又は１％未満、又は約０を透過させることができる。いくつかの実施例では、物品１０ｅは、８３０ｎｍより大きい波長については１０％より大きい近赤外透過率を有することができる。いくつかの実施例では、物品１０ｅは、８５０ｎｍより大きい波長については２０％より大きい近赤外透過率を有することができる。いくつかの実施例では、物品１０ｅは、８７０ｎｍより大きい波長については５０％より大きい近赤外透過率を有することができる。いくつかの実施例では、物品１０ｅは、９００ｎｍより大きい波長については５０％より大きい近赤外透過率を有することができる。いくつかの実施例では、物品１０ｅは、９００ｎｍより大きい波長については７５％より大きい平均近赤外透過率を有することができる。
【００６２】
図１Ａ〜図１Ｅは、波長選択性散乱層１６、波長選択性反射層１８、広帯域反射層２０、低屈折率層２２、及び波長選択性吸収層２４のうちの１つ以上から選択された層を含むように、それぞれの物品１０ａ〜１０ｅを示すが、本開示による他の例示的な物品は、波長選択性反射層１８、広帯域反射層２０、低屈折率層２２、及び波長選択性吸収層２４のうちの１つ以上と組み合わせて、波長選択性散乱層１６を含んでもよい。更に、図１Ａ〜図１Ｅを参照して説明した実施例では、波長選択性散乱層１６、波長選択性反射層１８、広帯域反射層２０、低屈折率層２２、及び波長選択性吸収層２４のうちの１つ以上の特定の位置が示されているが、他の実施例では、これらの層のうちの１つ以上を再配置、重複、又は複製して、他の例示的な物品及び光学フィルターを調製してもよい。いくつかの層は、他の層に隣接するとして説明されている場合があるが、隣接する層は、互いに所定の距離内の、例えば、１ｃｍ未満離れた、又は１ｍｍ未満離れた、又は０．１ｍｍ未満離れた、主表面を画定する層を含んでもよく、隣接する層は、互いに接触する、又は互いに接合若しくは接着される、又は界面媒質、例えば、空気若しくは任意の光学媒質、若しくは光学的に連通している層によって分離される層を含んでもよい。
【００６３】
図１Ａ〜図１Ｅは、それぞれの物品１０ａ〜１０ｅを、平坦な層を含むように示しているが、様々な例では、物品１０ａ〜１０ｅは、任意の好適な形状、周囲又は断面を取り得、物品１０ａ〜１０ｅの層は、規則的、不規則、又は複合的な曲率を取り得るか、あるいは異なる領域内では、平坦な、若しくは湾曲した幾何形状を取るか、又はさもなければ、層若しくは物品１０ａ〜１０ｅの真下の基材の外径に一致し得る。例えば、物品１０ａ〜１０ｅは、半球状又はレンズ状の形状、あるいは不規則な外形を有する表面を取り得る。いくつかの実施例では、それぞれの波長選択性層、例えば、波長選択性散乱層１６、波長選択性反射層１８、広帯域反射層２０、低屈折率層２２、及び波長選択性吸収層２４のうちの１つ以上は、例えば、基材１４又は下地層の少なくとも一部の区域、約１〜約１００％の区域を覆う空間的に変異するパターン、又は周期的パターンを有することによって、主要寸法にわたって変化する形状又は厚さを有することができる。
【００６４】
更に、上述したいくつかの実施例では、図１Ａ〜図１Ｅの物品１０ａ〜１０ｅは、基材１４を含むことができるが、他の実施例では、物品１０ａ〜１０ｅは、基材１４を含まなくてもよい。いくつかの実施例では、基材１４は、可撓性又は柔軟性であってもよい。いくつかの実施例では、物品１０ａ〜１０ｅは、可撓性であってもよく、可撓性基材１４上に配置されていてもよい。いくつかの実施例では、物品１０ａ〜１０ｅは、連続的に可撓性である、又は所定の領域内においてのみ可撓性であってもよい。いくつかの実施例では、基材１４は、部分的に又は実質的に硬質であってもよい。いくつかの実施例では、基材１４は、光源、センサ、又は光電池を含むことができる。
【００６５】
いくつかの実施例では、物品１０ａ〜１０ｅは、再帰反射フィルム又は基材と組み合わせて使用されてもよい。例えば、例示的なシステムは、物品１０ａ〜１０ｅのうちの１つ以上及び再帰反射フィルム又は基材を含む、標識、路面標示、又は誘目性のマークを含んでもよい。いくつかの実施例では、物品１０ａ〜１０ｅは、ＮＩＲ機械可読標識又はパターン、例えば、バーコード、ＱＲコード、ロゴ、標識、又は、機械可読情報を搬送、符号化、若しくは含有する任意の他のパターンを含んでもよい。
【００６６】
したがって、図１Ａ〜図１Ｅ及び図２を参照して説明した実施例による例示的な物品は、色偏差を補償する光学フィルターを含んでもよい。例示的な物品及び光学フィルターは、後述される例示的な光学システムにおいて用いられ得る。
【００６７】
図３Ａ〜図３Ｆは、光学フィルターを含む例示的な光学システムの概念的略図である。図３Ａは、光学フィルター１０及び受光器４０を含む例示的な光学システムの概念的略図である。いくつかの実施例では、受光器４０は、少なくとも光の所定の波長領域を感知するように構成された光センサ、カメラ、ＣＣＤ、又は任意の他のセンサを含むことができる。例えば、受光器４０は近赤外センサを含み得る。いくつかの実施例では、受光器４０は、光を受光する物体、例えば、太陽電池、又は入射光を少なくとも部分的に吸収する物体、例えば、太陽熱ヒータ、又は光を受光する任意の他の物体を含むことができる。いくつかの実施例では、受光器４０は、可視光を少なくとも感知することができる物体、例えば、眼を含むことができる。光学フィルター１０は、以上において図１Ａ〜図１Ｅを参照して説明されたとおりの、波長選択性散乱層を含む例示的な光学フィルターのうちの任意のもの、又は本開示に記載の他の例示的な光学フィルターを含み得る。図３Ａに示すように、光学フィルター１０は、受光器４０に隣接して配置されてもよい。入射近赤外線４２ａは、近赤外波長を含んでもよく、光学フィルター１０を通して受光器４０へ実質的に透過することができる。入射可視光線４４ａは、可視波長を含んでもよく、光学フィルター１０によって実質的に反射又は散乱されてもよく、これにより、受光器４０は、可視光線４４ａから少なくとも部分的に遮蔽され、近赤外線４２ａを少なくとも部分的に受光する。いくつかの実施例では、受光器は、光学フィルター１０によって可視光線４４ａから実質的に又は完全に遮蔽されてもよく、近赤外線４２ａの実質的に全てを受光することができる。
【００６８】
図３Ｂは、光学フィルター１０、受光器４０、発光器４６、及び物体４８を含む例示的な光学システムの概念的略図である。いくつかの実施例では、発光器４６は、可視波長、近赤外波長、又は紫外線波長を含む、光又は電磁放射線の任意の好適な波長の発生源を含むことができる。いくつかの実施例では、発光器４６は、電球、白熱光源、小型蛍光灯、ＬＥＤ、ライトガイド、又は任意の自然光源若しくは人工光源を含むことができる。いくつかの実施例では、発光器４６は、光を発生しなくてもよく、光源によって発生された光を反射又は透過させるのみでもよい。光学フィルター１０は、受光器４０と物体４８との間に配置されてもよい。発光器は、光学フィルター１０の、受光器４０と同じ側に配置されてもよい。発光器４６から送出された近赤外線４２ｂは、近赤外波長を含んでもよく、光学フィルター１０を通して物体４８へ実質的に透過されてもよい。光線４２ｂは、物体４８によって反射されて戻ってもよく、反射光線は、物体４８の光学特性によって変更されてもよい。いくつかの実施例では、物体４８は、再帰反射フィルム、表面、若しくは基材を含んでもよく、又は、さもなければ再帰反射性物体であってもよい。反射光線４２は、光学フィルター１０を通して受光器４０へ実質的に透過されてもよい。入射可視光線４４ｂは、可視波長を含んでもよく、光学フィルター１０によって実質的に反射又は散乱されてもよく、それにより、受光器４０及び発光器４６の一方又は両方は、可視光線４４ａから少なくとも部分的に遮蔽される。いくつかの実施例では、受光器は、光学フィルター１０によって可視光線４４ｂから実質的に又は完全に遮蔽されてもよく、近赤外線４２ｂの実質的に全てを受光することができる。
【００６９】
図３Ｃは、光学フィルター１０、受光器４０、及び物体４８を含む例示的な光学システムの概念的略図である。光学フィルター１０は、受光器４０と物体４８との間に配置されてもよい。入射近赤外線４２ｃは、近赤外波長を含んでもよく、物体４８及び光学フィルター１０を通して受光器４０へ実質的に透過されてもよい。入射可視光線４４ｃは、可視波長を含んでもよく、光学フィルター１０によって実質的に反射又は散乱されてもよく、それにより、受光器４０は、可視光線４４ｃから少なくとも部分的に遮蔽され、近赤外線４２ｃを少なくとも部分的に受光する。いくつかの実施例では、受光器４０は、光学フィルター１０によって可視光線４４ｃから実質的に又は完全に遮蔽されてもよく、近赤外線４２ｃの実質的に全てを受光することができる。
【００７０】
図３Ｄは、光学フィルター１０及び受光器４０を含む例示的な光学システムの概念的略図である。光学フィルター１０は、受光器４０に隣接して配置されてもよい。入射近赤外線４２ｄは、近赤外波長を含んでもよく、光学フィルター１０から受光器４０へ実質的に反射されてもよい。入射可視光線４４ｄは、可視波長を含んでもよく、光学フィルター１０によって実質的に反射又は散乱されてもよく、それにより、受光器４０は、可視光線４４ｄを少なくとも部分的に受光し、近赤外線４２ｄを少なくとも部分的に受光する。
【００７１】
図３Ｅは、光学フィルター１０、受光器４０、及び発光器４６を含む例示的な光学システムの概念的略図である。光学フィルター１０は、発光器４６と受光器４０との間に配置されてもよい。発光器４６から送出された近赤外線４２ｅは、近赤外波長を含んでもよく、光学フィルター１０を通して受光器４０へ実質的に透過されてもよい。入射可視光線４４ｅは、可視波長を含んでもよく、光学フィルター１０によって実質的に反射又は散乱されてもよく、それにより、発光器４６は、可視光線４４ｅから少なくとも部分的に遮蔽される。いくつかの実施例では、発光器４６は、光学フィルター１０によって可視光線４４ｅから実質的に又は完全に遮蔽されてもよい。図３Ｅの例示的な光学システムでは、受光器４０が記載されているが、いくつかの実施例では、図３Ｅの例示的な光学システムは、受光器４０を含まなくてもよい。例えば、例示的な光学システムは、発光器４６及び光学フィルター１０を含むことができ、光学フィルター１０は、発光器４６を、視覚によって見えてしまうことから隠蔽することができる。
【００７２】
図３Ｆは、光学フィルター１０、受光器４０、発光器４６、及び物体４８ｆを含む例示的な光学システムの概念的略図である。いくつかの実施例では、発光器４６は、近赤外波長の発生源、例えば、近赤外電球又はＬＥＤを含むことができる。例えば、発光器４６は、レーザー、レーザーダイオード、又は注入レーザーを含むことができる。受光器４０は、近赤外波長に感応するセンサ又はカメラを含み得る。例えば、センサは、ジェスチャセンサ、光学式タッチセンサ、又は連続的に感知されている光ビームの乱れを検出するセンサなどの光電センサを含み得る。センサは、１つの種類又は異なる種類のセンサのアレイ又は任意の他のグループを含み得る。光学フィルター１０は、受光器４０と物体４８ｆとの間に配置されてもよい。発光器４６は、光学フィルター１０の、受光器４０と同じ側に配置されてもよい。発光器４６から送出された近赤外線４２ｂは、近赤外波長を含んでもよく、光学フィルター１０を通して物体４８ｆへ実質的に透過されてもよい。光線４２ｂは、物体４８によって反射されて戻ってもよく、反射光線は、物体４８ｆの光学特性によって変更されてもよい。いくつかの実施例では、物体４８ｆは、再帰反射フィルム、表面、若しくは基材を含んでもよく、又は、さもなければ再帰反射性物体であってもよい。反射光線４２は、光学フィルター１０を通して受光器４０へ実質的に透過されてもよい。いくつかの実施例では、入射可視光線４４ｂは、可視波長を含んでもよく、光学フィルター１０によって実質的に反射又は散乱されてもよく、それにより、受光器４０及び発光器４６の一方又は両方は、可視光線４４ａから少なくとも部分的に遮蔽される。いくつかの実施例では、受光器４０は、光学フィルター１０によって可視光線４４ｂから実質的に又は完全に遮蔽されてもよく、近赤外線４２ｂの実質的に全てを受光することができる。
【００７３】
いくつかの実施例では、虹彩走査システムが図３Ｆの例示的な光学システムを含むことができ、例えば、物体４８ｆは、眼又は虹彩を含み、受光器４０は、発光器４６によって放射され、物体４８ｆによって跳ね返された近赤外光を受光する虹彩スキャナである。発光器４６は、近赤外波長を放射することができるが、発光器４６はまた、発光器４６の存在を、例えば、ユーザ又は観察者に明らかにすることができる可視波長を放射することもできる。波長選択性層１６を含む物品は、発光器４６を視覚からカモフラージュするように可視波長の透過を遮断するために使用することができるが、波長選択性反射層１６は、一部の可視波長、例えば、可視波長のピーク又は帯域が透過することを可能にすることができる。いくつかの実施例では、光学フィルター１０は、図１ｄ〜図１ｅを参照して上述したように、波長選択性反射層１６によって透過された可視波長の透過を遮断する波長選択性吸収層２４を含むことができる。それゆえ、いくつかの実施例では、光学フィルター１０は、３８０〜８００ｎｍにおいて０．１％未満の可視透過率、及び８３０〜９００ｎｍにおいて５０％より大きい近赤外透過率を有することができる。したがって、光学フィルター１０は、発光器４６が可視波長を放射する場合であっても、発光器４６を視覚からカモフラージュし、その一方で、光学フィルター１０を横切って両方向に近赤外波長を透過させることによって、虹彩走査システムが虹彩を走査することを可能にすることができる。いくつかの実施例では、図３Ｆの例示的な光学システムは、２つ以上の光学フィルター１０を含むことができる。例えば、第１の光学フィルターは発光器４６又は受光器４０に隣接して配置されてもよく、第２の光学フィルターは物体４８ｆの主表面に隣接して配置されてもよい。いくつかの例では、第１及び第２の光学フィルターはそれぞれ、同一又は異なる光学フィルターを含む。いくつかの実施例では、光学フィルター１０は、再帰反射フィルムを含むことができる、又は、再帰反射経路を挟んで、若しくはそれに沿って配置されてもよい。いくつかの実施例では、物体４８ｆは、再帰反射フィルムを含むことができる。虹彩走査システムを図３Ｆを参照して上述したが、いくつかの実施例では、図３Ｆの実施例は、視覚から隠蔽又はカモフラージュされることになる可視波長を放射しつつ、近赤外波長を識別のために使用する、任意の生体認証又は識別システムを含むことができる。例えば、図３Ｆの例示的なシステムは、指紋スキャナ、顔認識システム、又は熱認識システムを含むことができる。
【００７４】
いくつかの実施例では、光学フィルター１０は、少なくとも１つの取り外し可能又は再配置可能な層を含むことができる、あるいは光学フィルター１０は、全体として取り外し可能又は再配置可能であってもよく、それにより、光学フィルター１０は、光学フィルター１０の下の、又はそれに隣接する基材に対して取り外す又は再配置することができる。いくつかの実施例では、光学フィルター１０の周囲は、発光器４６又は受光器４０の一方又は両方の周囲を越えて延びてもよく、あるいは光学フィルター１０の主表面の面積は、発光器４６又は受光器４０の一方又は両方の表面積よりも大きい又は小さくてもよい。いくつかの実施例では、光学フィルター１０は、電子機器、回路、基板、センサ、送信機などの他の構成要素を、光学フィルター１０によってこれらの構成要素を視覚から遮蔽することによって、カモフラージュするように構成されてもよい。いくつかの実施例では、２つ以上の発光器４６又は受光器４０、例えばアレイを、光学フィルター１０に隣接して配置することができる。いくつかの実施例では、発光器４６又は受光器４０の一方又は両方は、光学フィルター１０に比較的隣接していても、例えば、１ｍ離れて、１０ｃｍ未満離れていても、１ｃｍ未満離れて、１ｍｍ未満離れていてもよく、又は光学フィルター１０に接触、接着、取り付け、若しくは接合されてもよい。いくつかの実施例では、発光器４６又は受光器４０の一方又は両方の間の空気界面を最小限に抑えて又は除去して、空気界面における反射を防止することができる。いくつかの実施例では、発光器４６又は受光器４０の一方又は両方は、光学フィルター１０から比較的遠隔にあっても、例えば、少なくとも１ｃｍ離れていても、若しくは１０ｃｍ離れていても、若しくは１ｍ離れていても、若しくは１０ｍ離れていても、若しくは１００ｍ離れていても、若しくは１ｋｍ離れていても、又はなお更に遠隔にあってもよい。図３Ａ〜図３Ｆでは、例えば、発光器４６及び受光器４０の一方又は両方と光学フィルター１０との間の、光の直接経路が示されているが、いくつかの実施例では、発光器４６及び受光器４０の一方又は両方と光学フィルター１０との間の光は、光学的に導かれた経路、反射経路、又は屈折若しくはフィルタリングを含む光学的操作を含む経路、又は異なる光学媒質を通って進む経路を含む、非直接的経路をたどることができる。
【００７５】
このように、いくつかの実施例では、光学フィルター１０は、受光器４０を可視波長から少なくとも部分的に遮蔽し、その一方で、受光器４０が近赤外波長を受光することを実質的に可能にするように構成されてもよい。例えば、光学フィルター１０は、受光器４０、発光器４６、又は物体４８のうちの１つ以上を隠蔽又はカモフラージュするように構成されてもよい。いくつかの実施例では、光学フィルター１０は、例えば、図３Ａ〜図３Ｆを参照して上述したように、可視波長を散乱させることによって、受光器４０又は発光器４６の一方又は両方を視覚からカモフラージュするように構成されてもよい。更に、いくつかの実施例では、光学フィルター１０は、光学フィルター２０において受光される光、又は受光器４０によって受光される光、又は発光器４６によって放射される光の色偏差を補償するように構成されてもよい。
【００７６】
例えば、図４は、例示的な光学フィルターを使用して色偏差を補償するための例示的な技術のフローチャートである。例示的な技術は、発光器４６又は受光器４０の一方又は両方に隣接して光学フィルター１０を配置すること（５２）を含むことができる。光学フィルター１０は、図１Ａ〜図１Ｅを参照して上述したような、波長選択性散乱層１６を含む。例示的な技術は、任意選択的に、光学フィルター１０と発光器４６又は受光器４０の一方又は両方との間に、波長選択性反射層１８、広帯域反射層２０、低屈折率層２２、又は波長選択性吸収層２４のうちの１つ以上を配置すること（５４）を更に含んでもよい。例示的な技術は、光路、例えば、発光器４０若しくは受光器４６から発する又はそこで終端する光路、あるいは任意の光源若しくは標的から発する光路内に光学フィルター１０を配置することによって、色偏差を補償すること（５６）を含んでもよい。光学フィルター１０は光学フィルター１０において受光される又はそこを透過する光、発光器４６によって放射される光、あるいは受光器４０によって受光される光のスペクトルを変更することによって、色偏差を補償することができる（５６）。例示的な技術は、任意選択的に、光学フィルター１０を使用して、例えば、発光器４０若しくは受光器４６から発する又はそこで終端する光路内に光フィルター１０を配置することにより、発光器４０又は受光器４６の一方又は両方を可視波長から遮蔽すること（５８）を含んでもよい。
【００７７】
上述された物品は多層フィルムを含み得るか、又は複数の層を含み得るが、いくつかの例では、１つ以上の層が、隣接する層に融合され得るか、又は隣接する層との可視的に不明瞭な段階的境界を形成し得る。いくつかの例では、多層フィルム又は物品は、認識可能な境界又は主表面が１つ以上の層を分離することなく、異なる層が隣接する層に移行するように処理することができる。いくつかの例では、層は、物理的に別個の又は離散的な層ではなく、所定の実質的に平面状又は湾曲状の幾何学的領域を意味し得る。
【００７８】
このように、本開示による例示的なシステム、物品、及び技術は、例えば可視波長を選択的に散乱又は反射させることによって可視波長の透過を減少させながら近赤外光を比較的高い透明度で透過させる例示的な波長選択性散乱層を含む例示的な光学物品を含み得る。
【００７９】
本開示に係る例示的な物品及び技術が、以下の非限定的実施形態及び実施例によって例示される。
実施形態
【００８０】
本発明の諸実施形態は、以下に列挙された項目を含む。
【００８１】
項目１．発光器又は受光器の一方又は両方と、
発光器又は受光器の一方又は両方に隣接する光学フィルターと、
を備えるシステムであって、光学フィルターは、
可視光を散乱させるように構成された波長選択性散乱層と
発光器によって放射される、又は前記受光器によって受光される光の色偏差を補償するように構成された所定の透過帯域を有する波長選択性反射層と、
を含む、システム。
【００８２】
項目２．波長選択性散乱層は、近赤外光を透過するように構成されている、項目１に記載のシステム。
【００８３】
項目３．所定の透過帯域は、散乱される色を所定の基準色に向けてシフトすることによって、色偏差を補償するように構成されている、項目１又は２に記載のシステム。
【００８４】
項目４．基準色は、所定のＬ色値、ａ色値、及びｂ色値と関連付けられている、項目３に記載のシステム。
【００８５】
項目５．基準色は、白色である、項目３に記載のシステム。
【００８６】
項目６．透過帯域は、約４００〜約６００ｎｍの波長を中心とする狭帯域を含む、項目１〜５のいずれか一項に記載のシステム。
【００８７】
項目７．波長選択性反射層は、所定の透過帯域の下部透過帯域縁部と上部透過帯域縁部との間において所定の閾値未満の透過率を有し、波長選択性反射層は、下部及び上部透過帯域縁部を越えると所定の閾値を上回る透過率を有する、項目１〜６のいずれか一項に記載のシステム。
【００８８】
項目８．波長選択性反射層は、下部透過帯域縁部と上部透過帯域縁部との間の光を実質的に透過しない、項目７に記載のシステム。
【００８９】
項目９．下部透過帯域縁部は、約４００ｎｍ以下であり、上部透過帯域縁部は、約８００ｎｍ以上である、項目７又は８に記載のシステム。
【００９０】
項目１０．波長選択性散乱層は、約０．９未満の近赤外散乱比を有し、近赤外散乱比は、平均近赤外散乱の平均可視散乱に対する比であり、波長選択性散乱層は、約０．５より大きい可視反射ヘイズ率を有し、可視反射ヘイズ率は、平均可視拡散反射率の平均可視全反射率に対する比である、項目１〜９のいずれか一項に記載のシステム。
【００９１】
項目１１．波長選択性散乱層は、約０．７未満の近赤外散乱比を有する、項目１０に記載のシステム。
【００９２】
項目１２．波長選択性散乱層は、約０．６未満の近赤外散乱比を有する、項目１０に記載のシステム。
【００９３】
項目１３．波長選択性散乱層は、約０．６より大きい可視反射ヘイズ率を有する、項目１０〜１２のいずれか一項に記載のシステム。
【００９４】
項目１４．波長選択性散乱層は、約０．７より大きい可視反射ヘイズ率を有する、項目１３に記載のシステム。
【００９５】
項目１５．発光器又は受光器の一方又は両方は、近赤外域内の動作波長を有する、項目１〜１４のいずれか一項に記載のシステム。
【００９６】
項目１６．波長選択性散乱層は、入射可視光の約５０％未満を透過し、波長選択性散乱層は、入射近赤外光の約５０％超を透過する、項目１〜１５のいずれか一項に記載のシステム。
【００９７】
項目１７．波長選択性散乱層は、入射可視光の約５０％超を散乱させる、項目１〜１６のいずれか一項に記載のシステム。
【００９８】
項目１８．波長選択性散乱層は、入射可視光の約５０％超を白色光として散乱させる、項目１７に記載のシステム。
【００９９】
項目１９．波長選択性散乱層は、第１の屈折率を有する光学媒質を含み、光学媒質は、複数の粒子を含み、複数の粒子は、第２の屈折率及び約５μｍ未満の平均粒径を有し、第１の屈折率と第２の屈折率との絶対差は、約０．１未満である、項目１〜１８のいずれか一項に記載のシステム。
【０１００】
項目２０．波長選択性散乱層は、第１の屈折率を有する光学媒質を含み、光学媒質は、複数の粒子を含み、複数の粒子は、第２の屈折率及び約１μｍ未満の平均粒径を有し、第１の屈折率と第２の屈折率との絶対差は、約０．２未満である、項目１〜１８のいずれか一項に記載のシステム。
【０１０１】
項目２１．波長選択性散乱層は、第１の屈折率を有する光学媒質を含み、光学媒質は、複数の粒子を含み、複数の粒子は、第２の屈折率及び約０．５μｍ未満の平均粒径を有し、第１の屈折率と第２の屈折率との絶対差は、約０．４未満である、項目１〜１８のいずれか一項に記載のシステム。
【０１０２】
項目２２．波長選択性散乱層は、第１の屈折率を有する光学媒質を含み、光学媒質は、複数の粒子を含み、複数の粒子は、第２の屈折率及び約０．３μｍ未満の平均粒径を有し、第１の屈折率と第２の屈折率との絶対差は、約０．６未満である、項目１〜１８のいずれか一項に記載のシステム。
【０１０３】
項目２３．波長選択性散乱層は、第１の屈折率を有する光学媒質を含み、光学媒質は、複数の粒子を含み、複数の粒子は、第２の屈折率及び約０．２μｍ未満の平均粒径を有し、第１の屈折率と第２の屈折率との絶対差は、約１．８未満である、項目１〜１８のいずれか一項に記載のシステム。
【０１０４】
項目２４．波長選択性散乱層は、バインダー、複数の粒子、及び複数の相互接続空隙を含み、波長選択性散乱層内における複数の相互接続空隙の体積分率は、約２０％以上であり、複数の粒子に対するバインダーの重量比は、約１：２以上である、項目１〜１８のいずれか一項に記載のシステム。
【０１０５】
項目２５．波長選択性散乱層は、少なくとも２５％の可視ヘイズを有する、項目１〜２４のいずれか一項に記載のシステム。
【０１０６】
項目２６．波長選択性反射層は、多層光学フィルムを含む、項目１〜２５のいずれか一項に記載のシステム。
【０１０７】
項目２７．波長選択性反射層は、干渉フィルターを含む、項目１〜２６のいずれか一項に記載のシステム。
【０１０８】
項目２８．光学フィルターは、基材層上に配置されている、項目１〜２７のいずれか一項に記載のシステム。
【０１０９】
項目２９．波長選択性反射層に隣接する再帰反射層を更に備える、項目１〜２８のいずれか一項に記載のシステム。
【０１１０】
項目３０．波長選択性反射層は、再帰反射層と波長選択性散乱層との間に配置されている、項目２９に記載のシステム。
【０１１１】
項目３１．波長選択性反射層に隣接する低屈折率層を更に備える、項目１〜３０のいずれか一項に記載のシステム。
【０１１２】
項目３２．波長選択性反射層は、低屈折率層と波長選択性散乱層との間に配置されている、項目３１に記載のシステム。
【０１１３】
項目３３．波長選択性吸収層を更に備え、波長選択性吸収層は、可視波長を透過する、項目１〜３２のいずれか一項に記載のシステム。
【０１１４】
項目３４．波長選択性吸収層は、波長選択性染料、波長選択性顔料、スペクトルダウンコンバータ、又は蛍光種のうちの少なくとも１つを含む、項目３３に記載のシステム。
【０１１５】
項目３５．波長選択性反射層は、波長選択性吸収層と波長選択性散乱層との間に配置されている、項目３３又は３４に記載のシステム。
【０１１６】
項目３６．波長選択性吸収層は、波長選択性反射層と波長選択性散乱層との間に配置されている、項目３３又は３４に記載のシステム。
【０１１７】
項目３７．光学フィルターは、表面光学微細構造を含む、項目１〜３６のいずれか一項に記載のシステム。
【０１１８】
項目３８．光学フィルターは、ビーズ状の拡散層を含む、項目１〜３７のいずれか一項に記載のシステム。
【０１１９】
項目３９．光学フィルターは、シーラント層を含む、項目１〜３８のいずれか一項に記載のシステム。
【０１２０】
項目４０．光学フィルターは、保護コーティングを含む、項目１〜３９のいずれか一項に記載のシステム。
【０１２１】
項目４１．光学フィルターは、３８０〜８００ｎｍにおいて５％未満の可視透過率、及び８３０ｎｍより大きい波長については８３０〜９００ｎｍにおいて５％より大きい近赤外透過率を有する、項目１〜４０のいずれか一項に記載のシステム。
【０１２２】
項目４２．３８０〜８００ｎｍにおける可視透過率は、０．１％未満であり、８３０〜９００ｎｍにおける近赤外透過率は、５０％より大きい、項目４１に記載のシステム。
【０１２３】
項目４３．発光器は、近赤外ＬＥＤ又は近赤外レーザーを含む、項目１〜４２のいずれか一項に記載のシステム。
【０１２４】
項目４４．受光器は、近赤外カメラ、又は近赤外受光帯域を有する光センサを含む、項目１〜４３のいずれか一項に記載のシステム。
【０１２５】
項目４５．光学フィルターは、受光器を可視波長から少なくとも部分的に遮蔽し、一方で、受光器が近赤外波長を受光することを実質的に可能にするように構成されている、項目１〜４４のいずれか一項に記載のシステム。
【０１２６】
項目４６．光学フィルターは、受光器又は発光器の一方又は両方を視覚からカモフラージュするように構成されている、項目１〜４５のいずれか一項に記載のシステム。
【０１２７】
項目４７．光学フィルターは、可視波長を散乱させることによって受光器又は発光器の一方又は両方を視覚から少なくとも部分的にカモフラージュするように構成されている、項目４６に記載のシステム。
【０１２８】
項目４８．光学フィルターを備える物品であって、光学フィルターは、
可視光を散乱させるように構成された波長選択性散乱層と、
光学フィルターによって受光される光の色偏差を補償するように構成された所定の透過帯域を有する、波長選択性反射層と、
を含む、物品。
【０１２９】
項目４９．波長選択性散乱層は、近赤外光を透過するように構成されている、項目４８に記載の物品。
【０１３０】
項目５０．所定の透過帯域は、散乱される色を所定の基準色に向けてシフトすることによって、色偏差を補償するように構成されている、項目４８又は４９に記載の物品。
【０１３１】
項目５１．基準色は、所定のＬ色値、ａ色値、及びｂ色値と関連付けられている、項目５０に記載の物品。
【０１３２】
項目５２．基準色は、白色である、項目５０に記載の物品。
【０１３３】
項目５３．透過帯域は、約４００〜約６００ｎｍの波長を中心とする狭帯域を含む、項目４８〜５２のいずれか一項に記載の物品。
【０１３４】
項目５４．波長選択性反射層は、所定の透過帯域の下部透過帯域縁部と上部透過帯域縁部との間において所定の閾値未満の透過率を有し、波長選択性反射層は、下部及び上部透過帯域縁部を越えると所定の閾値を上回る透過率を有する、項目４８〜５３のいずれか一項に記載の物品。
【０１３５】
項目５５．波長選択性反射層は、下部透過帯域縁部と上部透過帯域縁部との間の光を実質的に透過しない、項目５４に記載の物品。
【０１３６】
項目５６．下部透過帯域縁部は、約４００ｎｍ以下であり、上部透過帯域縁部は、約８００ｎｍ以上である、項目５３又は５４に記載の物品。
【０１３７】
項目５７．波長選択性散乱層は、約０．９未満の近赤外散乱比を有し、近赤外散乱比は、平均近赤外散乱の平均可視散乱に対する比であり、波長選択性散乱層は、約０．５より大きい可視反射ヘイズ率を有し、可視反射ヘイズ率は、平均可視拡散反射率の平均可視全反射率に対する比である、項目４８〜５６のいずれか一項に記載の物品。
【０１３８】
項目５８．波長選択性散乱層は、約０．７未満の近赤外散乱比を有する、項目５７に記載の物品。
【０１３９】
項目５９．波長選択性散乱層は、約０．６未満の近赤外散乱比を有する、項目５７に記載の物品。
【０１４０】
項目６０．波長選択性散乱層は、約０．６より大きい可視反射ヘイズ率を有する、項目５７〜５９のいずれか一項に記載の物品。
【０１４１】
項目６１．波長選択性散乱層は、約０．７より大きい可視反射ヘイズ率を有する、項目６０に記載の物品。
【０１４２】
項目６２．波長選択性散乱層は、入射可視光の約５０％未満を透過し、波長選択性散乱層は、入射近赤外光の約５０％超を透過する、項目４８〜６１のいずれか一項に記載の物品。
【０１４３】
項目６３．波長選択性散乱層は、入射可視光の約５０％超を散乱させる、項目４８〜６２のいずれか一項に記載の物品。
【０１４４】
項目６４．波長選択性散乱層は、入射可視光の約５０％超を白色光として散乱させる、項目６３に記載の物品。
【０１４５】
項目６５．波長選択性散乱層は、第１の屈折率を有する光学媒質を含み、光学媒質は、複数の粒子を含み、複数の粒子は、第２の屈折率及び約５μｍ未満の平均粒径を有し、第１の屈折率と第２の屈折率との絶対差は、約０．１未満である、項目４８〜６４のいずれか一項に記載の物品。
【０１４６】
項目６６．波長選択性散乱層は、第１の屈折率を有する光学媒質を含み、光学媒質は、複数の粒子を含み、複数の粒子は、第２の屈折率及び約１μｍ未満の平均粒径を有し、第１の屈折率と第２の屈折率との絶対差は、約０．２未満である、約０．２未満である、項目４８〜６５のいずれか一項に記載の物品。
【０１４７】
項目６７．波長選択性散乱層は、第１の屈折率を有する光学媒質を含み、光学媒質は、複数の粒子を含み、複数の粒子は、第２の屈折率及び約０．５μｍ未満の平均粒径を有し、第１の屈折率と第２の屈折率との絶対差は、約０．４未満である、項目４８〜６５のいずれか一項に記載の物品。
【０１４８】
項目６８．波長選択性散乱層は、第１の屈折率を有する光学媒質を含み、光学媒質は、複数の粒子を含み、複数の粒子は、第２の屈折率及び約０．３μｍ未満の平均粒径を有し、第１の屈折率と第２の屈折率との絶対差は、約０．６未満である、項目４８〜６５のいずれか一項に記載の物品。
【０１４９】
項目６９．波長選択性散乱層は、第１の屈折率を有する光学媒質を含み、光学媒質は、複数の粒子を含み、複数の粒子は、第２の屈折率及び約０．２μｍ未満の平均粒径を有し、第１の屈折率と第２の屈折率との絶対差は、約１．８未満である、項目４８〜６５のいずれか一項に記載の物品。
【０１５０】
項目７０．波長選択性散乱層は、バインダー、複数の粒子、及び複数の相互接続空隙を含み、波長選択性散乱層内における複数の相互接続空隙の体積分率は、約２０％以上であり、複数の粒子に対するバインダーの重量比は、約１：２以上である、項目４８〜６５のいずれか一項に記載の物品。
【０１５１】
項目７１．波長選択性散乱層は、少なくとも２５％の可視ヘイズを有する、項目４８〜７０のいずれか一項に記載の物品。
【０１５２】
項目７２．波長選択性反射層は、多層光学フィルムを含む、項目４８〜７１のいずれか一項に記載の物品。
【０１５３】
項目７３．波長選択性反射層は、干渉フィルターを含む、項目４８〜７２のいずれか一項に記載の物品。
【０１５４】
項目７４．光学フィルターは、基材層上に配置されている、項目４８〜７３のいずれか一項に記載の物品。
【０１５５】
項目７５．波長選択性反射層に隣接する再帰反射層を更に備える、項目４８〜７４のいずれか一項に記載の物品。
【０１５６】
項目７６．波長選択性反射層は、再帰反射層と波長選択性散乱層との間に配置されている、項目７５に記載の物品。
【０１５７】
項目７７．波長選択性反射層に隣接する低屈折率層を更に備える、項目４８〜７６のいずれか一項に記載の物品。
【０１５８】
項目７８．波長選択性反射層は、低屈折率層と波長選択性散乱層との間に配置されている、項目７７に記載の物品。
【０１５９】
項目７９．波長選択性吸収層を更に備え、波長選択性吸収層は、可視波長を透過する、項目４８〜７８のいずれか一項に記載の物品。
【０１６０】
項目８０．波長選択性吸収層は、波長選択性染料、波長選択性顔料、スペクトルダウンコンバータ、又は蛍光種のうちの少なくとも１つを含む、項目７９に記載の物品。
【０１６１】
項目８１．波長選択性反射層は、波長選択性吸収層と波長選択性散乱層との間に配置されている、項目７９又は８０に記載の物品。
【０１６２】
項目８２．波長選択性吸収層は、波長選択性反射層と波長選択性散乱層との間に配置されている、項目７９又は８０に記載の物品。
【０１６３】
項目８３．光学フィルターは、表面光学微細構造を含む、項目４８〜８２のいずれか一項に記載の物品。
【０１６４】
項目８４．光学フィルターは、ビーズ状の拡散層を含む、項目４８〜８３のいずれか一項に記載の物品。
【０１６５】
項目８５．光学フィルターは、シーラント層を含む、項目４８〜８４のいずれか一項に記載の物品。
【０１６６】
項目８６．光学フィルターは、保護コーティングを含む、項目４８〜８５のいずれか一項に記載の物品。
【０１６７】
項目８７．光学フィルターは、３８０〜８００ｎｍにおいて５％未満の可視透過率、及び８３０ｎｍより大きい波長については８３０〜９００ｎｍにおいて５％より大きい近赤外透過率を有する、項目４８〜８６のいずれか一項に記載の物品。
【０１６８】
項目８８．３８０〜８００ｎｍにおける可視透過率は、０．１％未満であり、８３０〜９００ｎｍにおける近赤外透過率は、５０％より大きい、項目８７に記載の物品。
【０１６９】
項目８９．発光器又は受光器の一方又は両方と、
発光器又は受光器の一方又は両方に隣接する光学フィルターと、
を備えるシステムであって、光学フィルターは、
可視光を散乱させるように構成された波長選択性散乱層と、
発光器によって放射される、又は受光器によって受光される光の色偏差を補償するように構成された所定の反射帯域を有する広帯域反射層と、
を含む、システム。
【０１７０】
項目９０．所定の反射帯域は、散乱される色を所定の基準色に向けてシフトすることによって、色偏差を補償するように構成されている、項目８９に記載のシステム。
【０１７１】
項目９１．基準色は、所定のＬ色値、ａ色値、及びｂ色値と関連付けられている、項目９０に記載のシステム。
【０１７２】
項目９２．基準色は、白色である、項目９０に記載のシステム。
【０１７３】
項目９３．所定の反射帯域は、第１の可視波長である下部帯域縁部と、第２の可視波長である上部帯域縁部とを含む、項目８９〜９２のいずれか一項に記載のシステム。
【０１７４】
項目９４．第１及び第２の可視波長の一方又は両方は、約４００ｎｍ〜約８００ｎｍである、項目９３に記載のシステム。
【０１７５】
項目９５．波長選択性散乱層は、近赤外光を透過するように構成されている、項目８９〜９４のいずれか一項に記載のシステム。
【０１７６】
項目９６．赤外線波長を実質的に透過するように構成された波長選択性反射層を更に含む、項目８９〜９５のいずれか一項に記載のシステム。
【０１７７】
項目９７．波長選択性反射層は、所定の透過帯域の下部透過帯域縁部と上部透過帯域縁部との間において所定の閾値未満の透過率を有し、波長選択性反射層は、下部及び上部透過帯域縁部を越えると所定の閾値を上回る透過率を有する、項目８９〜９６のいずれか一項に記載のシステム。
【０１７８】
項目９８．波長選択性反射層は、下部透過帯域縁部と上部透過帯域縁部との間の光を実質的に透過しない、項目９７に記載のシステム。
【０１７９】
項目９９．波長選択性散乱層は、約０．９未満の近赤外散乱比を有し、近赤外散乱比は、平均近赤外散乱の平均可視散乱に対する比であり、波長選択性散乱層は、約０．５より大きい可視反射ヘイズ率を有し、可視反射ヘイズ率は、平均可視拡散反射率の平均可視全反射率に対する比である、項目８９〜９８のいずれか一項に記載のシステム。
【０１８０】
項目１００．波長選択性散乱層は、約０．７未満の近赤外散乱比を有する、項目９９に記載のシステム。
【０１８１】
項目１０１．波長選択性散乱層は、約０．６未満の近赤外散乱比を有する、項目９９に記載のシステム。
【０１８２】
項目１０２．波長選択性散乱層は、約０．６より大きい可視反射ヘイズ率を有する、項目９９〜１０１のいずれか一項に記載のシステム。
【０１８３】
項目１０３．波長選択性散乱層は、約０．７より大きい可視反射ヘイズ率を有する、項目１０２に記載のシステム。
【０１８４】
項目１０４．発光器又は受光器の一方又は両方は、近赤外域内の動作波長を有する、項目８９〜１０３のいずれか一項に記載のシステム。
【０１８５】
項目１０５．波長選択性散乱層は、入射可視光の約５０％未満を透過し、波長選択性散乱層は、入射近赤外光の約５０％超を透過する、項目８９〜１０４のいずれか一項に記載のシステム。
【０１８６】
項目１０６．波長選択性散乱層は、入射可視光の約５０％超を散乱させる、項目８９〜１０５のいずれか一項に記載のシステム。
【０１８７】
項目１０７．波長選択性散乱層は、入射可視光の約５０％超を白色光として散乱させる、項目１０６に記載のシステム。
【０１８８】
項目１０８．波長選択性散乱層は、第１の屈折率を有する光学媒質を含み、光学媒質は、複数の粒子を含み、複数の粒子は、第２の屈折率及び約５μｍ未満の平均粒径を有し、第１の屈折率と第２の屈折率との絶対差は、約０．１未満である、項目８９〜１０７のいずれか一項に記載のシステム。
【０１８９】
項目１０９．波長選択性散乱層は、第１の屈折率を有する光学媒質を含み、光学媒質は、複数の粒子を含み、複数の粒子は、第２の屈折率及び約１μｍ未満の平均粒径を有し、第１の屈折率と第２の屈折率との絶対差は、約０．２未満である、項目８９〜１０８のいずれか一項に記載のシステム。
【０１９０】
項目１１０．波長選択性散乱層は、第１の屈折率を有する光学媒質を含み、光学媒質は、複数の粒子を含み、複数の粒子は、第２の屈折率及び約０．５μｍ未満の平均粒径を有し、第１の屈折率と第２の屈折率との絶対差は、約０．４未満である、項目８９〜１０９のいずれか一項に記載のシステム。
【０１９１】
項目１１１．波長選択性散乱層は、第１の屈折率を有する光学媒質を含み、光学媒質は、複数の粒子を含み、複数の粒子は、第２の屈折率及び約０．３μｍ未満の平均粒径を有し、第１の屈折率と第２の屈折率との絶対差は、約０．６未満である、項目８９〜１０９のいずれか一項に記載のシステム。
【０１９２】
項目１１２．波長選択性散乱層は、第１の屈折率を有する光学媒質を含み、光学媒質は、複数の粒子を含み、複数の粒子は、第２の屈折率及び約０．２μｍ未満の平均粒径を有し、第１の屈折率と第２の屈折率との絶対差は、約１．８未満である、項目８９〜１０９のいずれか一項に記載のシステム。
【０１９３】
項目１１３．波長選択性散乱層は、バインダー、複数の粒子、及び複数の相互接続空隙を含み、波長選択性散乱層内における複数の相互接続空隙の体積分率は、約２０％以上であり、複数の粒子に対するバインダーの重量比は、約１：２以上である、項目８９〜１０９のいずれか一項に記載のシステム。
【０１９４】
項目１１４．波長選択性散乱層は、少なくとも２５％の可視ヘイズを有する、項目８９〜１１３のいずれか一項に記載のシステム。
【０１９５】
項目１１５．波長選択性反射層は、多層光学フィルムを含む、項目９６〜１１４のいずれか一項に記載のシステム。
【０１９６】
項目１１６．波長選択性反射層は、干渉フィルターを含む、項目９６〜１１４のいずれか一項に記載のシステム。
【０１９７】
項目１１７．光学フィルターは、基材層上に配置されている、項目８９〜１１６のいずれか一項に記載のシステム。
【０１９８】
項目１１８．広帯域反射層は、鏡面反射層、拡散反射層、又は再帰反射層のうちの１つ以上を含む、項目８９〜１１７のいずれか一項に記載のシステム。
【０１９９】
項目１１９．波長選択性反射層は、広帯域反射層と波長選択性散乱層との間に配置されている、項目１１８に記載のシステム。
【０２００】
項目１２０．波長選択性散乱層に隣接する低屈折率層を更に備える、項目８９〜１１９のいずれか一項に記載のシステム。
【０２０１】
項目１２１．低屈折率層は、広帯域反射層と波長選択性散乱層との間に配置されている、項目１２０に記載のシステム。
【０２０２】
項目１２２．波長選択性吸収層を更に備え、波長選択性吸収層は、可視波長を透過する、項目８９〜１２１のいずれか一項に記載のシステム。
【０２０３】
項目１２３．波長選択性吸収層は、波長選択性染料、波長選択性顔料、スペクトルダウンコンバータ、又は蛍光種のうちの少なくとも１つを含む、項目１２２に記載のシステム。
【０２０４】
項目１２４．波長選択性吸収層は、広帯域反射層と波長選択性散乱層との間に配置されている、項目１２２又は１２３に記載のシステム。
【０２０５】
項目１２５．波長選択性散乱層は、波長選択性吸収層と広帯域反射層との間に配置されている、項目１２２又は１２３に記載のシステム。
【０２０６】
項目１２６．光学フィルターは、表面光学微細構造を含む、項目８９〜１２５のいずれか一項に記載のシステム。
【０２０７】
項目１２７．光学フィルターは、ビーズ状の拡散層を含む、項目８９〜１２６のいずれか一項に記載のシステム。
【０２０８】
項目１２８．光学フィルターは、シーラント層を含む、項目８９〜１２７のいずれか一項に記載のシステム。
【０２０９】
項目１２９．光学フィルターは、保護コーティングを含むむ、項目８９〜１２８のいずれか一項に記載のシステム。
【０２１０】
項目１３０．光学フィルターは、３８０〜８００ｎｍにおいて５％未満の可視透過率、及び８３０ｎｍより大きい波長については８３０〜９００ｎｍにおいて５％より大きい近赤外透過率を有する、項目８９〜１２９のいずれか一項に記載のシステム。
【０２１１】
項目１３１．３８０〜８００ｎｍにおける可視透過率は、０．１％未満であり、８３０〜９００ｎｍにおける近赤外透過率は、５０％より大きい、項目１３０に記載のシステム。
【０２１２】
項目１３２．発光器は、近赤外ＬＥＤ又は近赤外レーザーを含む、項目８９〜１３１のいずれか一項に記載のシステム。
【０２１３】
項目１３３．受光器は、近赤外カメラ、又は近赤外受光帯域を有する光センサを含む、項目８９〜１３２のいずれか一項に記載のシステム。
【０２１４】
項目１３４．光学フィルターは、受光器を可視波長から少なくとも部分的に遮蔽し、一方で、受光器が近赤外波長を受光することを実質的に可能にするように構成されている、項目８９〜１３３のいずれか一項に記載のシステム。
【０２１５】
項目１３５．光学フィルターは、受光器又は発光器の一方又は両方を視覚からカモフラージュするように構成されている、項目８９〜１３４のいずれか一項に記載のシステム。
【０２１６】
項目１３６．光学フィルターは、可視波長を散乱させることによって受光器又は発光器の一方又は両方を視覚から少なくとも部分的にカモフラージュするように構成されている、項目１３５に記載のシステム。
【０２１７】
項目１３７．光学フィルターを備える物品であって、光学フィルターは、
可視光を散乱させるように構成された波長選択性散乱層と、
光学フィルターによって受光される光の色偏差を補償するように構成された所定の反射帯域を有する、広帯域反射層と、
を含む、物品。
【０２１８】
項目１３８．所定の反射帯域は、散乱される色を所定の基準色に向けてシフトすることによって、色偏差を補償するように構成されている、項目１３７に記載の物品。
【０２１９】
項目１３９．基準色は、所定のＬ色値、ａ色値、及びｂ色値と関連付けられている、項目１３８に記載の物品。
【０２２０】
項目１４０．基準色は、白色である、項目１３８に記載の物品。
【０２２１】
項目１４１．所定の反射帯域は、第１の可視波長である下部帯域縁部と、第２の可視波長である上部帯域縁部とを含む、項目１３７〜１４０のいずれか一項に記載の物品。
【０２２２】
項目１４２．第１及び第２の可視波長の一方又は両方は、約４００ｎｍ〜約８００ｎｍである、項目１４１に記載の物品。
【０２２３】
項目１４３．波長選択性散乱層は、近赤外光を透過するように構成されている、項目１３７〜１４２のいずれか一項に記載の物品。
【０２２４】
項目１４４．赤外線波長を実質的に透過するように構成された波長選択性反射層を更に含む、項目１３７〜１４３のいずれか一項に記載の物品。
【０２２５】
項目１４５．波長選択性反射層は、所定の透過帯域の下部透過帯域縁部と上部透過帯域縁部との間において所定の閾値未満の透過率を有し、波長選択性反射層は、下部及び上部透過帯域縁部を越えると所定の閾値を上回る透過率を有する、項目１３７〜１４４のいずれか一項に記載の物品。
【０２２６】
項目１４６．波長選択性反射層は、下部透過帯域縁部と上部透過帯域縁部との間の光を実質的に透過しない、項目１４５に記載の物品。
【０２２７】
項目１４７．波長選択性散乱層は、約０．９未満の近赤外散乱比を有し、近赤外散乱比は、平均近赤外散乱の平均可視散乱に対する比であり、波長選択性散乱層は、約０．５より大きい可視反射ヘイズ率を有し、可視反射ヘイズ率は、平均可視拡散反射率の平均可視全反射率に対する比である、項目１３７〜１４６のいずれか一項に記載の物品。
【０２２８】
項目１４８．波長選択性散乱層は、約０．７未満の近赤外散乱比を有する、項目１４７に記載の物品。
【０２２９】
項目１４９．波長選択性散乱層は、約０．６未満の近赤外散乱比を有する、項目１４７に記載の物品。
【０２３０】
項目１５０．波長選択性散乱層は、約０．６より大きい可視反射ヘイズ率を有する、項目１４７〜１４９のいずれか一項に記載の物品。
【０２３１】
項目１５１．波長選択性散乱層は、約０．７より大きい可視反射ヘイズ率を有する、項目１５０に記載の物品。
【０２３２】
項目１５２．波長選択性散乱層は、入射可視光の約５０％未満を透過し、波長選択性散乱層は、入射近赤外光の約５０％超を透過する、項目１３７〜１５１のいずれか一項に記載の物品。
【０２３３】
項目１５３．波長選択性散乱層は、入射可視光の約５０％超を散乱させる、項目１３７〜１５２のいずれか一項に記載の物品。
【０２３４】
項目１５４．波長選択性散乱層は、入射可視光の約５０％超を白色光として散乱させる、項目１５３に記載の物品。
【０２３５】
項目１５５．波長選択性散乱層は、第１の屈折率を有する光学媒質を含み、光学媒質は、複数の粒子を含み、複数の粒子は、第２の屈折率及び約５μｍ未満の平均粒径を有し、第１の屈折率と第２の屈折率との絶対差は、約０．１未満である、項目１３７〜１５４のいずれか一項に記載の物品。
【０２３６】
項目１５６．波長選択性散乱層は、第１の屈折率を有する光学媒質を含み、光学媒質は、複数の粒子を含み、複数の粒子は、第２の屈折率及び約１μｍ未満の平均粒径を有し、第１の屈折率と第２の屈折率との絶対差は、約０．２未満である、項目１３７〜１５４のいずれか一項に記載の物品。
【０２３７】
項目１５７．波長選択性散乱層は、第１の屈折率を有する光学媒質を含み、光学媒質は、複数の粒子を含み、複数の粒子は、第２の屈折率及び約０．５μｍ未満の平均粒径を有し、第１の屈折率と第２の屈折率との絶対差は、約０．４未満である、項目１３７〜１５４のいずれか一項に記載の物品。
【０２３８】
項目１５８．波長選択性散乱層は、第１の屈折率を有する光学媒質を含み、光学媒質は、複数の粒子を含み、複数の粒子は、第２の屈折率及び約０．３μｍ未満の平均粒径を有し、第１の屈折率と第２の屈折率との絶対差は、約０．６未満である、項目１３７〜１５４のいずれか一項に記載の物品。
【０２３９】
項目１５９．波長選択性散乱層は、第１の屈折率を有する光学媒質を含み、光学媒質は、複数の粒子を含み、複数の粒子は、第２の屈折率及び約０．２μｍ未満の平均粒径を有し、第１の屈折率と第２の屈折率との絶対差は、約１．８未満である、項目１３７〜１５４のいずれか一項に記載の物品。
【０２４０】
項目１６０．波長選択性散乱層は、バインダー、複数の粒子、及び複数の相互接続空隙を含み、波長選択性散乱層内における複数の相互接続空隙の体積分率は、約２０％以上であり、複数の粒子に対するバインダーの重量比は、約１：２以上である、項目１３７〜１５４のいずれか一項に記載の物品。
【０２４１】
項目１６１．波長選択性散乱層は、少なくとも２５％の可視ヘイズを有する、項目１３７〜１６０のいずれか一項に記載の物品。
【０２４２】
項目１６２．波長選択性反射層は、多層光学フィルムを含む、項目１３７〜１６１のいずれか一項に記載の物品。
【０２４３】
項目１６３．波長選択性反射層は、干渉フィルターを含む、項目１３７〜１６２のいずれか一項に記載の物品。
【０２４４】
項目１６４．光学フィルターは、基材層上に配置されている、項目１３７〜１６３のいずれか一項に記載の物品。
【０２４５】
項目１６５．広帯域反射層は、鏡面反射層、拡散反射層、又は再帰反射層のうちの１つ以上を含む、項目１３７〜１６４のいずれか一項に記載の物品。
【０２４６】
項目１６６．波長選択性反射層は、広帯域反射層と波長選択性散乱層との間に配置されている、項目１６５に記載の物品。
【０２４７】
項目１６７．波長選択性散乱層に隣接する低屈折率層を更に備える、項目１３７〜１６６のいずれか一項に記載の物品。
【０２４８】
項目１６８．低屈折率層は、広帯域反射層と波長選択性散乱層との間に配置されている、項目１６７に記載の物品。
【０２４９】
項目１６９．波長選択性吸収層を更に備え、波長選択性吸収層は、可視波長を透過する、項目１３７〜１６８のいずれか一項に記載の物品。
【０２５０】
項目１７０．波長選択性吸収層は、波長選択性染料、波長選択性顔料、スペクトルダウンコンバータ、又は蛍光種のうちの少なくとも１つを含む、項目１６９に記載の物品。
【０２５１】
項目１７１．波長選択性吸収層は、広帯域反射層と波長選択性散乱層との間に配置されている、項目１６９又は１７０に記載の物品。
【０２５２】
項目１７２．波長選択性散乱層は、波長選択性吸収層と広帯域反射層との間に配置されている、項目１６９又は１７０に記載の物品。
【０２５３】
項目１７３．光学フィルターは、表面光学微細構造を含む、項目１３７〜１７２のいずれか一項に記載の物品。
【０２５４】
項目１７４．光学フィルターは、ビーズ状の拡散層を含む、項目１３７〜１７３のいずれか一項に記載の物品。
【０２５５】
項目１７５．光学フィルターは、シーラント層を含む、項目１３７〜１７４のいずれか一項に記載の物品。
【０２５６】
項目１７６．光学フィルターは、保護コーティングを含む、項目１３７〜１７５のいずれか一項に記載の物品。
【０２５７】
項目１７７．光学フィルターは、３８０〜８００ｎｍにおいて５％未満の可視透過率、及び８３０ｎｍより大きい波長については８３０〜９００ｎｍにおいて５％より大きい近赤外透過率を有する、項目１３７〜１７６のいずれか一項に記載の物品。
【０２５８】
項目１７８．３８０〜８００ｎｍにおける可視透過率は、０．１％未満であり、８３０〜９００ｎｍにおける近赤外透過率は、５０％より大きい、項目１７７に記載の物品。
【０２５９】
項目１７９．発光器又は受光器の一方又は両方と、
発光器又は受光器の一方又は両方に隣接する光学フィルターと、
を備えるシステムであって、光学フィルターは、
可視光を散乱させるように構成された波長選択性散乱層と、
波長選択性反射層と、
波長選択性反射層に隣接する低屈折率層であって、発光器によって放射される、又は受光器によって受光される光の色偏差を低減するように構成された低屈折率層と、を含む、
システム。
【０２６０】
項目１８０．波長選択性散乱層は、近赤外光を透過するように構成されている、項目１７９に記載のシステム。
【０２６１】
項目１８１．低屈折率層は、波長選択性反射層内の内部全反射を促進することによって、色偏差を補償するように構成されている、項目１７９又は１８０に記載のシステム。
【０２６２】
項目１８２．低屈折率層は、波長選択性反射層を介して光漏れを低減することによって、色偏差を補償するように構成されている、項目１７９〜１８１のいずれか一項に記載のシステム。
【０２６３】
項目１８３．低屈折率層は、約１．４未満の屈折率を有する、項目１７９〜１８２のいずれか一項に記載のシステム。
【０２６４】
項目１８４．低屈折率層は、約１．３未満の屈折率を有する、項目１８３に記載のシステム。
【０２６５】
項目１８５．低屈折率層は、約１．２未満の屈折率を有する、項目１８４に記載のシステム。
【０２６６】
項目１８６．低屈折率層は、約１．１５の屈折率を有する、項目１８５に記載のシステム。
【０２６７】
項目１８７．低屈折率層は、ヒュームドシリカ、フルオロポリマー、あるいは、バインダー、複数の粒子、及び複数の相互接続空隙を含む組成物のうちの１つ以上を含み、波長選択性散乱層内における複数の相互接続空隙の体積分率は、約２０％以上であり、複数の粒子に対するバインダーの重量比は、約１：２以上である、項目１７９〜１８６のいずれか一項に記載のシステム。
【０２６８】
項目１８８．波長選択性散乱層は、約０．９未満の近赤外散乱比を有し、近赤外散乱比は、平均近赤外散乱の平均可視散乱に対する比であり、波長選択性散乱層は、約０．５より大きい可視反射ヘイズ率を有し、可視反射ヘイズ率は、平均可視拡散反射率の平均可視全反射率に対する比である、項目１７９〜１８７のいずれか一項に記載のシステム。
【０２６９】
項目１８９．発光器又は受光器の一方又は両方は、近赤外域内の動作波長を有する、項目１７９〜１８８のいずれか一項に記載のシステム。
【０２７０】
項目１９０．波長選択性散乱層は、入射可視光の約５０％未満を透過し、波長選択性散乱層は、入射近赤外光の約５０％超を透過する、項目１７９〜１８９のいずれか一項に記載のシステム。
【０２７１】
項目１９１．波長選択性散乱層は、バインダー、複数の粒子、及び複数の相互接続空隙を含み、波長選択性散乱層内における複数の相互接続空隙の体積分率は、約２０％以上であり、複数の粒子に対するバインダーの重量比は、約１：２以上である、項目１７９〜１９０のいずれか一項に記載のシステム。
【０２７２】
項目１９２．波長選択性散乱層は、少なくとも２５％の可視ヘイズを有する、項目１７９〜１９１のいずれか一項に記載のシステム。
【０２７３】
項目１９３．波長選択性反射層は、多層光学フィルムを含む、項目１７９〜１９２のいずれか一項に記載のシステム。
【０２７４】
項目１９４．波長選択性反射層は、干渉フィルターを含む、項目１７９〜１９３のいずれか一項に記載のシステム。
【０２７５】
項目１９５．光学フィルターは、基材層上に配置されている、項目１７９〜１９４のいずれか一項に記載のシステム。
【０２７６】
項目１９６．低屈折率層に隣接する再帰反射層を更に備える、項目１７９〜１９５のいずれか一項に記載のシステム。
【０２７７】
項目１９７．波長選択性反射層は、再帰反射層と波長選択性散乱層との間に配置されている、項目１９６に記載のシステム。
【０２７８】
項目１９８．波長選択性反射層は、低屈折率層と波長選択性散乱層との間に配置されている、項目１７９〜１９６のいずれか一項に記載のシステム。
【０２７９】
項目１９９．波長選択性吸収層を更に備え、波長選択性吸収層は、可視波長を透過する、項目１７９〜１９８のいずれか一項に記載のシステム。
【０２８０】
項目２００．波長選択性吸収層は、波長選択性染料、波長選択性顔料、スペクトルダウンコンバータ、又は蛍光種のうちの少なくとも１つを含む、項目１９９に記載のシステム。
【０２８１】
項目２０１．波長選択性反射層は、波長選択性吸収層と波長選択性散乱層との間に配置されている、項目１９９又は２００に記載のシステム。
【０２８２】
項目２０２．波長選択性吸収層は、波長選択性反射層と波長選択性散乱層との間に配置されている、項目２００又は２０１に記載のシステム。
【０２８３】
項目２０３．光学フィルターは、表面光学微細構造を含む、項目１７９〜２０２のいずれか一項に記載のシステム。
【０２８４】
項目２０４．光学フィルターは、ビーズ状の拡散層を含む、項目１７９〜２０３のいずれか一項に記載のシステム。
【０２８５】
項目２０５．光学フィルターは、シーラント層を含む、項目１７９〜２０４のいずれか一項に記載のシステム。
【０２８６】
項目２０６．光学フィルターは、保護コーティングを含む、項目１７９〜２０５のいずれか一項に記載のシステム。
【０２８７】
項目２０７．光学フィルターは、３８０〜８００ｎｍにおいて５％未満の可視透過率、及び８３０ｎｍより大きい波長については８３０〜９００ｎｍにおいて５％より大きい近赤外透過率を有する、項目１７９〜２０６のいずれか一項に記載のシステム。
【０２８８】
項目２０８．３８０〜８００ｎｍにおける可視透過率は、０．１％未満であり、８３０〜９００ｎｍにおける近赤外透過率は、５０％より大きい、項目２０７に記載のシステム。
【０２８９】
項目２０９．発光器は、近赤外ＬＥＤ又は近赤外レーザーを含む、項目１７９〜２０８のいずれか一項に記載のシステム。
【０２９０】
項目２１０．受光器は、近赤外カメラ、又は近赤外受光帯域を有する光センサを含む、項目１７９〜２０９のいずれか一項に記載のシステム。
【０２９１】
項目２１１．光学フィルターは、受光器を可視波長から少なくとも部分的に遮蔽し、一方で、受光器が近赤外波長を受光することを実質的に可能にするように構成されている、項目１７９〜２１０のいずれか一項に記載のシステム。
【０２９２】
項目２１２．光学フィルターは、受光器又は発光器の一方又は両方を視覚からカモフラージュするように構成されている、項目１７９〜２１１のいずれか一項に記載のシステム。
【０２９３】
項目２１３．光学フィルターは、可視波長を散乱させることによって受光器又は発光器の一方又は両方を視覚から少なくとも部分的にカモフラージュするように構成されている、項目２１２に記載のシステム。
【０２９４】
項目２１４．光学フィルターを備える物品であって、光学フィルターは、
可視光を散乱させるように構成された波長選択性散乱層と、
波長選択性反射層と、
波長選択性反射層に隣接する低屈折率層であって、光学フィルターによって受光される光の色偏差を低減するように構成された低屈折率層と、を含む、
物品。
【０２９５】
項目２１５．波長選択性散乱層は、近赤外光を透過するように構成されている、項目２１４に記載の物品。
【０２９６】
項目２１６．低屈折率層は、波長選択性散乱層内の内部全反射を促進することによって、色偏差を補償するように構成されている、項目２１４又は２１５に記載の物品。
【０２９７】
項目２１７．低屈折率層は、波長選択性反射層を介して光漏れを低減することによって、色偏差を補償するように構成されている、項目２１４〜２１６のいずれか一項に記載の物品。
【０２９８】
項目２１８．低屈折率層は、約１．４未満の屈折率を有する、項目２１４〜２１７のいずれか一項に記載の物品。
【０２９９】
項目２１９．低屈折率層は、約１．３未満の屈折率を有する、項目２１８に記載の物品。
【０３００】
項目２２０．低屈折率層は、約１．２未満の屈折率を有する、項目２１９に記載の物品。
【０３０１】
項目２２１．低屈折率層は、約１．１５の屈折率を有する、項目２２０に記載の物品。
【０３０２】
項目２２２．低屈折率層は、ヒュームドシリカ、フルオロポリマー、あるいは、バインダー、複数の粒子、及び複数の相互接続空隙を含む組成物のうちの１つ以上を含み、波長選択性散乱層内における複数の相互接続空隙の体積分率は、約２０％以上であり、複数の粒子に対するバインダーの重量比は、約１：２以上である、項目２１４〜２２１のいずれか一項に記載の物品。
【０３０３】
項目２２３．波長選択性散乱層は、約０．９未満の近赤外散乱比を有し、近赤外散乱比は、平均近赤外散乱の平均可視散乱に対する比であり、波長選択性散乱層は、約０．５より大きい可視反射ヘイズ率を有し、可視反射ヘイズ率は、平均可視拡散反射率の平均可視全反射率に対する比である、項目２１４〜２２２のいずれか一項に記載の物品。
【０３０４】
項目２２４．波長選択性散乱層は、入射可視光の約５０％未満を透過し、波長選択性散乱層は、入射近赤外光の約５０％超を透過する、項目２１４〜２２３のいずれか一項に記載の物品。
【０３０５】
項目２２５．波長選択性散乱層は、バインダー、複数の粒子、及び複数の相互接続空隙を含み、波長選択性散乱層内における複数の相互接続空隙の体積分率は、約２０％以上であり、複数の粒子に対するバインダーの重量比は、約１：２以上である、項目２１４〜２２４のいずれか一項に記載の物品。
【０３０６】
項目２２６．波長選択性散乱層は、少なくとも２５％の可視ヘイズを有する、項目２１４〜２２５のいずれか一項に記載の物品。
【０３０７】
項目２２７．波長選択性反射層は、多層光学フィルムを含む、項目２１４〜２２６のいずれか一項に記載の物品。
【０３０８】
項目２２８．波長選択性反射層は、干渉フィルターを含む、項目２１４〜２２７のいずれか一項に記載の物品。
【０３０９】
項目２２９．光学フィルターは、基材層上に配置されている、項目２１４〜２２８のいずれか一項に記載の物品。
【０３１０】
項目２３０．低屈折率層に隣接する再帰反射層を更に備える、項目２１４〜２２９のいずれか一項に記載の物品。
【０３１１】
項目２３１．波長選択性反射層は、再帰反射層と波長選択性散乱層との間に配置されている、項目２３０に記載の物品。
【０３１２】
項目２３２．波長選択性反射層は、低屈折率層と波長選択性散乱層との間に配置されている、項目２１４〜２３１のいずれか一項に記載の物品。
【０３１３】
項目２３３．波長選択性吸収層を更に備え、波長選択性吸収層は、可視波長を透過する、項目２１４〜２３２のいずれか一項に記載の物品。
【０３１４】
項目２３４．波長選択性吸収層は、波長選択性染料、波長選択性顔料、スペクトルダウンコンバータ、又は蛍光種のうちの少なくとも１つを含む、項目２３３に記載の物品。
【０３１５】
項目２３５．波長選択性反射層は、波長選択性吸収層と波長選択性散乱層との間に配置されている、項目２３３又は２３４に記載の物品。
【０３１６】
項目２３６．波長選択性吸収層は、波長選択性反射層と波長選択性散乱層との間に配置されている、項目２３３又は２３４に記載の物品。
【０３１７】
項目２３７．光学フィルターは、表面光学微細構造を含む、項目２１４〜２３６のいずれか一項に記載の物品。
【０３１８】
項目２３８．光学フィルターは、ビーズ状の拡散層を含む、項目２１４〜２３７のいずれか一項に記載の物品。
【０３１９】
項目２３９．光学フィルターは、シーラント層を含む、項目２１４〜２３８のいずれか一項に記載の物品。
【０３２０】
項目２４０．光学フィルターは、保護コーティングを含む、項目２１４〜２３９のいずれか一項に記載の物品。
【０３２１】
項目２４１．光学フィルターは、３８０〜８００ｎｍにおいて５％未満の可視透過率、及び８３０ｎｍより大きい波長については８３０〜９００ｎｍにおいて５％より大きい近赤外透過率を有する、項目２１４〜２４０のいずれか一項に記載の物品。
【０３２２】
項目２４２．３８０〜８００ｎｍにおける可視透過率は、０．１％未満であり、８３０〜９００ｎｍにおける近赤外透過率は、５０％より大きい、項目２４１に記載の物品。
【０３２３】
項目２４３．発光器又は受光器の一方又は両方と、
発光器又は受光器の一方又は両方に隣接する光学フィルターと、
を備えるシステムであって、光学フィルターは、
波長選択性散乱層であって、前記波長選択性散乱層は、可視光を散乱させるように構成され、前記波長選択性散乱層は、バインダー中に分散されたナノ粒子を含み、前記バインダーに対する前記ナノ粒子の重量比は、少なくとも５０％である波長選択性散乱層と、
を含む、システム。
【０３２４】
項目２４４．波長選択性散乱層の厚さは、少なくとも０．２５ミクロンである、項目２４３に記載のシステム。
【０３２５】
項目２４５．波長選択性散乱層の厚さは、少なくとも０．３５ミクロンである、項目２４４に記載のシステム。
【０３２６】
項目２４６．波長選択性散乱層の厚さは、少なくとも０．５ミクロンである、項目２４５に記載のシステム。
【０３２７】
項目２４７．波長選択性散乱層は、約０．６未満の狭帯域近赤外散乱比を有し、狭帯域近赤外散乱比は、４００ｎｍ〜７００ｎｍの波長における平均可視散乱に対する９４０ｎｍにおける近赤外散乱の比である、項目２４３〜２４６のいずれか一項に記載のシステム。
【０３２８】
項目２４８．波長選択性散乱層は、約０．４未満の狭帯域近赤外散乱比を有する、項目２４７に記載のシステム。
【０３２９】
項目２４９．波長選択性散乱層は、約０．３未満の近赤外散乱比を有する、項目２４８に記載のシステム。
【０３３０】
項目２５０．波長選択性散乱層は、９０より大きい拡散反射色Ｌ値を有する、項目２４３〜２４９のいずれか一項に記載のシステム。
【０３３１】
項目２５１．波長選択性散乱層は、近赤外光を透過するように構成されている、項目２４３〜２４９のいずれか一項に記載のシステム。
【０３３２】
項目２５２．波長選択性散乱層に隣接する波長選択性反射層を更に備える、項目２４３〜２５１のいずれか一項に記載のシステム。
【０３３３】
項目２５３．波長選択性反射層は、多層光学フィルムを含む、項目２５２に記載のシステム。
【０３３４】
項目２５４．波長選択性反射層は、干渉フィルターを含む、項目２５２に記載のシステム。
【０３３５】
項目２５５．発光器又は受光器の一方又は両方は、近赤外域内の動作波長を有する、項目２４３〜２５４のいずれか一項に記載のシステム。
【０３３６】
項目２５６．波長選択性散乱層は、入射可視光の約５０％未満を透過し、波長選択性散乱層は、入射近赤外光の約５０％超を透過する、項目２４３〜２５５のいずれか一項に記載のシステム。
【０３３７】
項目２５７．波長選択性散乱層は、入射可視光の約５０％超を散乱させる、項目２４３〜２５６のいずれか一項に記載のシステム。
【０３３８】
項目２５８．波長選択性散乱層は、入射可視光の約５０％超を白色光として散乱させる、項目２５７に記載のシステム。
【０３３９】
項目２５９．光学フィルターは、基材層上に配置されている、項目２４３〜２５８のいずれか一項に記載のシステム。
【０３４０】
項目２６０．波長選択性反射層に隣接する低屈折率層を更に備える、項目２４３〜２５９のいずれか一項に記載のシステム。
【０３４１】
項目２６１．波長選択性反射層は、低屈折率層と波長選択性散乱層との間に配置されている、項目２６０に記載のシステム。
【０３４２】
項目２６２．波長選択性吸収層を更に備え、波長選択性吸収層は、可視波長を透過する、項目２４３〜２６１のいずれか一項に記載のシステム。
【０３４３】
項目２６３．波長選択性吸収層は、波長選択性染料、波長選択性顔料、スペクトルダウンコンバータ、又は蛍光種のうちの少なくとも１つを含む、項目２６２に記載のシステム。
【０３４４】
項目２６４．波長選択性反射層は、波長選択性吸収層と波長選択性散乱層との間に配置されている、項目２６２又は２６３に記載のシステム。
【０３４５】
項目２６５．波長選択性吸収層は、波長選択性反射層と波長選択性散乱層との間に配置されている、項目２６２又は２６３に記載のシステム。
【０３４６】
項目２６６．光学フィルターは、表面光学微細構造を含む、項目２４３〜２６５のいずれか一項に記載のシステム。
【０３４７】
項目２６７．光学フィルターは、ビーズ状の拡散層を含む、項目２４３〜２６６のいずれか一項に記載のシステム。
【０３４８】
項目２６８．光学フィルターは、シーラント層を含む、項目２４３〜２６７のいずれか一項に記載のシステム。
【０３４９】
項目２６９．光学フィルターは、保護コーティングを含む、項目２４３〜２６８のいずれか一項に記載のシステム。
【０３５０】
項目２７０．光学フィルターは、３８０〜８００ｎｍにおいて５％未満の可視透過率、及び８３０ｎｍより大きい波長については８３０〜９００ｎｍにおいて５％より大きい近赤外透過率を有する、項目２４３〜２６９のいずれか一項に記載のシステム。
【０３５１】
項目２７１．３８０〜８００ｎｍにおける可視透過率は、０．１％未満であり、８３０〜９００ｎｍにおける近赤外透過率は、５０％より大きい、項目２７０に記載のシステム。
【０３５２】
項目２７２．発光器は、近赤外ＬＥＤ又は近赤外レーザーを含む、項目２４３〜２７１のいずれか一項に記載のシステム。
【０３５３】
項目２７３．受光器は、近赤外カメラ、又は近赤外受光帯域を有する光センサを含む、項目２４３〜２７２のいずれか一項に記載のシステム。
【０３５４】
項目２７４．光学フィルターは、受光器を可視波長から少なくとも部分的に遮蔽し、一方で、受光器が近赤外波長を受光することを実質的に可能にするように構成されている、項目２４３〜２７３のいずれか一項に記載のシステム。
【０３５５】
項目２７５．光学フィルターは、受光器又は発光器の一方又は両方を視覚からカモフラージュするように構成されている、項目２４３〜２７４のいずれか一項に記載のシステム。
【０３５６】
項目２７６．光学フィルターは、可視波長を散乱させることによって受光器又は発光器の一方又は両方を視覚から少なくとも部分的にカモフラージュするように構成されている、項目２７５に記載のシステム。
【０３５７】
項目２７７．光学フィルターを備える物品であって、光学フィルターは、
波長選択性散乱層であって、前記波長選択性散乱層は、可視光を散乱させるように構成され、前記波長選択性散乱層は、バインダー中に分散されたナノ粒子を含み、前記ナノ粒子の前記バインダーに対する重量比は、少なくとも５０％である波長選択性散乱層と、
を含む、物品。
【０３５８】
項目２７８．波長散乱層の厚さは、少なくとも０．２５ミクロンである、項目２７７に記載の物品。
【０３５９】
項目２７９．波長選択性散乱層の厚さは、少なくとも０．３５ミクロンである、項目２７８に記載の物品。
【０３６０】
項目２８０．波長選択性散乱層の厚さは、少なくとも０．５ミクロンである、項目２７９に記載の物品。
【０３６１】
項目２８１．波長選択性散乱層は、約０．６未満の狭帯域近赤外散乱比を有し、狭帯域近赤外散乱比は、４００ｎｍ〜７００ｎｍの波長における平均可視散乱に対する９４０ｎｍにおける近赤外散乱の比である、項目２７７〜２８０のいずれか一項に記載の物品。
【０３６２】
項目２８２．波長選択性散乱層は、約０．４未満の狭帯域近赤外散乱比を有する、項目２８１に記載の物品。
【０３６３】
項目２８３．波長選択性散乱層は、約０．３未満の近赤外散乱比を有する、項目２８２に記載の物品。
【０３６４】
項目２８４．波長選択性散乱層は、９０より大きい拡散反射色Ｌ値を有する、項目２７７〜２８３のいずれか一項に記載の物品。
【０３６５】
項目２８５．波長選択性散乱層は、近赤外光を透過するように構成されている、項目２７７〜２８４のいずれか一項に記載の物品。
【０３６６】
項目２８６．波長選択性散乱層に隣接する波長選択性反射層を更に備える、項目２７７〜２８５のいずれか一項に記載の物品。
【０３６７】
項目２８７．波長選択性反射層は、多層光学フィルムを含む、項目２８６に記載の物品。
【０３６８】
項目２８８．波長選択性反射層は、干渉フィルターを含む、項目２８６に記載の物品。
【０３６９】
項目２８９．波長選択性散乱層は、入射可視光の約５０％未満を透過し、波長選択性散乱層は、入射近赤外光の約５０％超を透過する、項目２７７〜２８８のいずれか一項に記載の物品。
【０３７０】
項目２９０．波長選択性散乱層は、入射可視光の約５０％超を散乱させる、項目２７７〜２８９のいずれか一項に記載の物品。
【０３７１】
項目２９１．波長選択性散乱層は、入射可視光の約５０％超を白色光として散乱させる、項目２９０に記載の物品。
【０３７２】
項目２９２．光学フィルターは、基材層上に配置されている、項目２７７〜２９１のいずれか一項に記載の物品。
【０３７３】
項目２９３．波長選択性反射層に隣接する低屈折率層を更に備える、項目２７７〜２９２のいずれか一項に記載の物品。
【０３７４】
項目２９４．波長選択性反射層は、低屈折率層と波長選択性散乱層との間に配置されている、項目２９３に記載の物品。
【０３７５】
項目２９５．波長選択性吸収層を更に備え、波長選択性吸収層は、可視波長を透過する、項目２７７〜２９４のいずれか一項に記載の物品。
【０３７６】
項目２９６．波長選択性吸収層は、波長選択性染料、波長選択性顔料、スペクトルダウンコンバータ、又は蛍光種のうちの少なくとも１つを含む、項目２９５に記載の物品。
【０３７７】
項目２９７．波長選択性反射層は、波長選択性吸収層と波長選択性散乱層との間に配置されている、項目２９５又は２９６に記載の物品。
【０３７８】
項目２９８．波長選択性吸収層は、波長選択性反射層と波長選択性散乱層との間に配置されている、項目２９５又は２９６に記載の物品。
【０３７９】
項目２９９．光学フィルターは、表面光学微細構造を含む、項目２７７〜２９８のいずれか一項に記載の物品。
【０３８０】
項目３００．光学フィルターは、ビーズ状の拡散層を含む、項目２７７〜２９９のいずれか一項に記載の物品。
【０３８１】
項目３０１．光学フィルターは、シーラント層を含む、項目２７７〜３００のいずれか一項に記載の物品。
【０３８２】
項目３０２．光学フィルターは、保護コーティングを含む、項目２７７〜３０１のいずれか一項に記載の物品。
【０３８３】
項目３０３．光学フィルターは、３８０〜８００ｎｍにおいて５％未満の可視透過率、及び８３０ｎｍより大きい波長については８３０〜９００ｎｍにおいて５％より大きい近赤外透過率を有する、項目２７７〜３０２のいずれか一項に記載の物品。
【０３８４】
項目３０４．３８０〜８００ｎｍにおける可視透過率は、０．１％未満であり、８３０〜９００ｎｍにおける近赤外透過率は、５０％より大きい、項目３０３に記載の物品。
実施例
実施例１
【０３８５】
様々なサンプル光学フィルムについて光学特性を決定した。後述のようにサンプル光学フィルムＳ０１〜Ｓ３４を調製した。サンプルＳ０１〜Ｓ３３の各々について、分光計（Ｌａｍｂｄａ  ９００、ＰｅｒｋｉｎＥｌｍｅｒ）を積分球とともに用いて拡散及び鏡面反射率を取得することで、可視散乱、近赤外散乱、全可視反射率、及び拡散可視反射率を測定した。結果を表１に示す。提示された反射率値は、ＳＰＩＮ（鏡面含む、若しくは全）反射率、及びＳＰＥＸ（鏡面除く、若しくは拡散）反射率を含む。各サンプルフィルムで被覆された近接センサの感度を決定し、「機能せず」、「機能」、「良」、及び「優良」のうちの１つとして分類した。ヘイズ計（Ｈａｚｅ−ｇａｒｄ  Ｐｌｕｓ、ＢＹＫ−Ｇａｒｄｎｅｒ）を用いて、サンプルＳ０１〜Ｓ３４について、透過率、ヘイズ、及び透明度を決定した。結果を表２に示す。
【０３８６】
サンプルＳ０１〜Ｓ０３はＵＬＩフィルムであり、サンプルＳ０２は高ヘイズ高透明度ＵＬＩフィルムを含むものであった。サンプルＳ０１は、Ｓｉｌｑｕｅｓｔ  Ａ−１７４  ７５ｎｍシラン粒子（Ｍｏｍｅｎｔｉｖｅ）を、６０％ｗｔ比のペンタエリスリトールトリアクリレートモノマー（ＳＲ４４４、Ｓａｒｔｏｍｅｒ）、及び２．５％のＩｒｇａｃｕｒｅ１８４（Ｃｉｂａ  Ｓｐｅｃｉａｌｔｙ  Ｃｈｅｍｉｃａｌｓ  Ｃｏｍｐａｎｙ、Ｈｉｇｈ  Ｐｏｉｎｔ  Ｎ．Ｃ）と組み合わせることによって調製し、１０μｍのコーティング厚さに到達した。サンプルＳ０４は、ＴｉＯ２ナノ粒子及びシリコーン微粒子のフィルムを含むものであった。サンプルＳ０４は、１９．１３ｇのＭ１１９２（Ｍｉｗｏｎ）、３．３８ｇのＣＮ９０１８（Ｓａｒｔｏｍｅｒ）、２．５ｇのＴｏｓｐｅａｒｌ１４５（Ｍｏｍｅｎｔｉｖｅ）、１２．５ｇのＳＲ４１５（Ｓａｒｔｏｍｅｒ）、１２．５ｇの、ＩＢＯＡ中４２．３ｗｔ％ＴｉＯ２（ＵＶ−ＴＩＴＡＮ  Ｌ−５３０、Ｓａｃｈｔｌｅｂｅｎ）、２５ｇのメチルエチルケトン、及び０．５ｇの光開始剤ＴＰＯ−Ｌ（ＢＡＳＦ）を混合し、＃８メイヤーバーを用いて調合物をコーティングすることによって調製した。サンプルＳ０５は、微細複製表面構造を有するフィルムであった。サンプルＳ６は、ペンタエリトリトールトリアクリレートバインダー（ＳＲ４４４、Ｓａｒｔｏｍｅｒ）及びイソプロピルアルコール溶媒とともに、１０μｍの乾燥厚さのためにＥＳＲ２フィルム（Ｅｎｈａｎｃｅｄ  Ｓｐｅｃｕｌａｒ  Ｒｅｆｌｅｃｔｏｒ、３Ｍ）上にコーティングされた３μｍのポリスチレンビーズを含むものであった。サンプルＳ０７は、不織布材料（Ｓｏｎｙ  ＴＶモデル４０Ｗ６００Ｂから取り外した下部拡散板）を含むものであった。サンプルＳ０８は、ＴｉＯ２コーティングＰＥＴフィルム、ＳＨ２ＦＧＳＴ  Ｆａｓａｒａ  Ｆｉｌｍ（３Ｍ）を含むものであった。サンプルＳ０９及びＳ１０は、ヘイズ値の異なるバルク拡散体である。サンプルＳ０９は、ＰＡＴＴＣＬＲ０艶消しアクリレートシート（ｅＰｌａｓｔｉｃｓ、Ｓａｎ  Ｄｉｅｇｏ、ＣＡ）を含むものであった。サンプルＳ１０は、ＴＣＬ  ＴＶ（モデル４０ＦＤ２７００）からの拡散板を含むものであった。サンプルＳ１１は、ｉＰａｄ（第１世代、Ａｐｐｌｅ）バックライトからの下部拡散シートであった。サンプルＳ１２は、分散ＴｉＯ２（白色書き込みブロックを有するプラスチック６”ｘ８”小型シールトップ食品袋、Ｅｌｋａｙ  Ｐｌａｓｔｉｃｓ、Ｂｅｎｓｅｎｖｉｌｌｅ、ＩＬから）を含むプラスチックフィルムを含むものであった。サンプルＳ１３は、白色紙（ＨＡｍｍｅｒｍｉｌｌ  Ｃｏｐｙ  Ｐｌｕｓ多目的プリンタ用紙）を含む。サンプルＳ１４は、微細複製表面構造（ｉＰｈｏｎｅ６バックライト）を有するフィルムを含む。サンプルＳ１５〜Ｓ２２はＵＬＩ材料のフィルムを含む。サンプルＳ２３は、自分自身の上に折り重ねられたサンプルＳ０４を含む。サンプルＳ２４は、自分自身の上に折り重ねられたサンプルＳ０３を含む。サンプルＳ２５は、自分自身の上に折り重ねられたサンプルＳ１５を含む。サンプルＳ２６は、自分自身の上に折り重ねられたサンプルＳ１６を含む。サンプルＳ２７は、自分自身の上に折り重ねられたサンプルＳ１７を含む。サンプルＳ２８は、自分自身の上に折り重ねられたサンプルＳ１８を含む。サンプルＳ２９は、自分自身の上に折り重ねられたサンプルＳ１９を含む。サンプルＳ３０は、自分自身の上に折り重ねられたサンプルＳ２０を含む。サンプルＳ３１は、自分自身の上に折り重ねられたサンプルＳ２１を含む。サンプルＳ３２は、自分自身の上に折り重ねられたサンプルＳ２を含む。サンプルＳ３３は、自分自身の上に折り重ねられたサンプルＳ２２を含む。
【表１】
2020507129.tif 000003
【表２】
2020507129.tif 000004
【０３８７】
実施例２
波長散乱層に隣接するそれぞれの波長選択性反射層を含む例示的な光学フィルターの波長選択性反射層の光漏れの効果を、色補償に関して評価した。図５は、例示的な波長選択性反射層のスペクトルを示すチャートである。青色光漏れを有する波長選択性反射層のスペクトルを、正方形のマークで示す。青色光漏れを有さない波長選択性反射層のスペクトルを、円形のマークで示す。それぞれの波長選択性反射層はそれぞれ、前面上を散乱層で、かつ背面を黒色インクでコーティングされた。漏れのない波長選択性反射層を含む光学フィルターは、以下の拡散色値：ａ＊＝−４．５７；ｂ＊＝−５．２７；及びデルタ（ａｂ）＝６．９８を有した。青色光漏れの波長選択性反射層を含む光学フィルターは、以下の拡散色値：ａ＊＝−４．４９；ｂ＊＝−４．８２；及びデルタ（ａｂ）＝６．５９を有した。したがって、青色光漏れの波長選択性反射層を含む光学フィルターの場合、色は６％の改善（補償）を有した。
【０３８８】
実施例３
二酸化チタン（ＴｉＯ２）粒子を使用して、例示的な散乱層を調製した。最初にＫｌｕｃｅｌ「Ｌ」ヒドロキシプロピルセルロース（Ｈｅｒｃｕｌｅｓ，Ｉｎｃ．（Ｗｉｌｍｉｎｇｔｏｎ，Ｄｅｌａｗａｒｅ）、Ａｓｈｌａｎｄ（Ｃｏｖｉｎｇｔｏｎ，Ｋｅｎｔｕｃｋｙ）の子会社）を蒸留水（溶媒の８０％）中に溶解し、次いでイソプロピルアルコール（ＩＰＡ）（Ｅｘｘｏｎ  Ｍｏｂｉｌ  Ｃｈｅｍｉｃａｌ  Ｃｏｍｐａｎｙ（Ｈｏｕｓｔｏｎ，Ｔｅｘａｓ））（溶媒の２０％）を添加することにより、サンプル溶液を作製した。次いで、二酸化チタンのＴｉ−Ｐｕｒｅ  Ｒ９４２  ０．４０ミクロン粒子（Ｔｈｅ  Ｃｈｅｍｏｕｒｓ  Ｃｏｍｐａｎｙ（Ｗｉｌｍｉｎｇｔｏｎ，Ｄｅｌａｗａｒｅ））及び／又はポリスチレン１．３ミクロンビーズ（ＰＳＢ）（Ｓｏｋｅｎ  Ｃｈｅｍｉｃａｌ  ａｎｄ  Ｅｎｇｉｎｅｅｒｉｎｇ  Ｃｏ．，Ｌｔｄ．（Ｔｏｋｙｏ，Ｊａｐａｎ））をバッチに添加し、続いてＢＹＫ  ３４５界面活性剤（ＢＹＫ  Ｉｎｃ．（Ｗａｌｌｉｎｇｆｏｒｄ  Ｃｏｎｎｅｃｔｉｃｕｔ））を添加した。溶液の全固形分％を、５％に維持した。界面活性剤は、固形分の０．１５％で一定に維持した。次いで、溶液を基材上にコーティングし、１８０°Ｆで１分間乾燥させた。Ｋｌｕｃｅｌに対するＴｉ−Ｐｕｒｅ及びＰＳＢの比、並びにコーティングの最終乾燥厚さを調整した。コーティングされた表面とガラスとの間に接着剤を用いてガラスに積層した後で、サンプルを測定した。表面を接着剤で平坦化することにより、表面散乱を最小限に抑えた。
【０３８９】
４００〜７００ｎｍにおける可視に対して９４０ｎｍにおいて測定した所望の散乱比は、拡散Ｌ色が９０以上の場合０．２５以下であった。実験結果を表４に示す。散乱比及び拡散色は、乾燥厚さと共に増大した。
【０３９０】
ほとんどのバインダー及び溶媒系中にＴｉＯ２及び／又はビーズを分散させることによって、同様の結果を達成することができることが予想される。また、任意のナノメートルサイズの顔料及び小さなビーズを使用して、様々な色を達成することができることも予想される。
【表３】
2020507129.tif 000005
実施例４
【０３９１】
低屈折率層を含む例示的な光学フィルターの光学特性を評価した。図６は、例示的な波長選択性反射層の透過スペクトルを示すチャートである。例示的なベース光学フィルターは、第１の波長選択性散乱層と、図６に示す透過スペクトルを有する第２の波長選択性反射層とを含んだ。１．３５、１．３０、１．２５、１．２０、及び１．１５のそれぞれの屈折率（refractive index）（ＲＩ）を有するゲルＵＬＩフィルムを含む異なる低屈折率層を追加することによって、複数の例示的なフィルターを調製した。それぞれの積層体を、黒色インクコーティングでコーティングした。低屈折率層を有さない別の光学フィルムを調製した。例示的な光学フィルターの光学特性を表５に示す。
【表４】
2020507129.tif 000006
【０３９２】
両面に光学的に結合された拡散層の吸収層を有する多層フィルムは、そのスペクトルの光学的漏れを呈する場合があり、これは、知覚可能な色変化（空気、屈折率１と比較して）をもたらすことがあり、望ましくない場合がある。表５に示すように、低屈折率層を追加することにより、色変化が減少する。
実施例５
【０３９３】
図７Ａ及び図７Ｂは、例示的な光学フィルターの走査電子顕微鏡（ＳＥＭ）写真である。図７Ａは、高ヘイズ低透明度ＵＬＩ層（サンプルＳ２２）を含む光学フィルターを示しており、図７Ｂは、高ヘイズ高透明度ＵＬＩ層（サンプルＳ０２）を含む光学フィルターを示している。
実施例６
【０３９４】
図８は、例示的な光学フィルターについての反射スペクトル及び透過スペクトルを示すチャートである。曲線７２は、第１のサンプルＵＬＩ層（サンプルＳ０１）の％透過を表す。曲線７４は、第２のサンプルＵＬＩ層（サンプルＳ０１、ただし５０％、より厚い）の％透過率を表す。曲線７６は、第１のサンプルＵＬＩ層の％透過率を表す。曲線７８は、第２のサンプルＵＬＩ層の％反射率を表す。図８に示すように、両サンプルＵＬＩ層は、近赤外波長を透過しつつ、可視波長を選択反射した。
実施例７
【０３９５】
図９Ａ及び図９Ｂは、例示的な光学フィルターについての透過スペクトルを示すチャートである。図９Ａは、ビーズでコーティングされ、ＰＥＴで限定されたＥＳＲ２を含む第１のサンプル光学フィルター（サンプルＳ０６）についての％透過率を示す。図９Ｂは、ＵＬＩでコーティングされ、ＰＥＴを積層されたＥＳＲ２を含む第２のサンプル光学フィルターについての透過率を示す。図９Ａ及び図９Ｂに示すように、どちらのサンプル光学フィルターも近赤外波長を透過したが、ＵＬＩコーティングＥＳＲは、ビーズコーティングＥＳＲに比べて可視波長の透過を選択的に遮断した。ビーズコーティングＥＳＲは、可視波長の遮断の程度がより低かった。
実施例８
【０３９６】
図１０は、サンプルフィルムについての透過スペクトルを示すチャートである。最上部の曲線は、コーティングされていないＰＥＴについての％透過率を示し、％透過率はスペクトルの可視領域及び近赤外領域にわたって比較的平坦であることが分かる。中間の曲線及び下の曲線は、＃３メイヤーバービーズコーティングＰＥＴ層、及び＃１０メイヤーバービーズコーティングＰＥＴ層についての％透過率をそれぞれ示す。ビーズコートは透過率を低下させたが、ビーズコートは透過率を選択的に低下させず、得られた透過率曲線はスペクトルの可視領域及び近赤外領域にわたって同じく比較的平坦であった。それゆえ、ビーズコーティングＰＥＴは、ＵＬＩをコーティングすることによって形成した波長選択性散乱層のようにうまく機能しなかった。
実施例９
【０３９７】
図１１は、粒径の異なる粒子を含む光学フィルターについての散乱効率対波長を示す、ミー散乱の結果を表すチャートである。媒質中に分散された粒子を含む光学フィルターのために、媒質中に分散された粒子の粒径、及び媒質と粒子との屈折率の差の関数としての散乱効率のための、ミー散乱に基づくモデルを用意した。媒質の屈折率を１．５に設定し、散乱粒子の屈折率を１．０に設定することにより、モデルを評価した。粒径を０．２μｍから１．０μｍまで０．１μｍの刻みで変化させた（左から右への曲線）。
実施例１０
【０３９８】
図１２は、媒質と、媒質中に分散された複数の粒子とを含む光学フィルターについての、近赤外散乱比を粒径と屈折率差との関数として示すチャートである。モデルを用いて、近赤外散乱比に対する、粒径、及び媒質と粒子との屈折率の差の影響を評価し、モデルの結果を図１２に示す。Ｘ軸は屈折率の差（媒質−粒子）を表し、Ｙ軸は粒径（μｍ単位）を表す。等高線は、０．２、０．４、０．６、０．８、１、１．２、１．４、１．６、及び１．８などの異なる散乱比を表す。それゆえ、曲線８２は０．２の近赤外散乱比を表す。曲線８４は０．４の近赤外散乱比を表す。曲線８６は０．６の近赤外散乱比を表す。曲線８８は０．８の近赤外散乱比を表す。
実施例１１
【０３９９】
近赤外反射防止コーティングを近赤外フィルム上に適用する効果を評価した。近赤外反射防止コーティングでコーティングされた反射多層光学フィルムの透過率を、赤外反射防止コーティングを有しない反射多層光学フィルムと比較した。図１３は、近赤外反射防止コーティングを有しない反射多層光学フィルム（曲線９６）と比較した、近赤外反射防止コーティングでコーティングされた反射多層光学フィルム（曲線９８）についての％透過率対波長を示すチャートである。曲線９６において見られるように、反射多層光学フィルムは、主反射帯域外で高次高調波を呈した。高調波リップルは主反射帯域に近づくほど強くなった。曲線９８において見られるように、近赤外反射防止コーティングを適用することは、透過率を増大させ、高調波リップルを均した。
【０４００】
本発明のさまざまな実施例について説明した。上記その他の例は、以下の特許請求の範囲の範囲内である。
【図１Ａ】
2020507129.tif 000007
【図１Ｂ】
2020507129.tif 000008
【図１Ｃ】
2020507129.tif 000009
【図１Ｄ】
2020507129.tif 000010
【図１Ｅ】
2020507129.tif 000011
【図２】
2020507129.tif 000012
【図３Ａ】
2020507129.tif 000013
【図３Ｂ】
2020507129.tif 000014
【図３Ｃ】
2020507129.tif 000015
【図３Ｄ】
2020507129.tif 000016
【図３Ｅ】
2020507129.tif 000017
【図３Ｆ】
2020507129.tif 000018
【図４】
2020507129.tif 000019
【図５】
2020507129.tif 000020
【図６】
2020507129.tif 000021
【図７Ａ】
2020507129.tif 000022
【図７Ｂ】
2020507129.tif 000023
【図８】
2020507129.tif 000024
【図９Ａ】
2020507129.tif 000025
【図９Ｂ】
2020507129.tif 000026
【図１０】
2020507129.tif 000027
【図１１】
2020507129.tif 000028
【図１２】
2020507129.tif 000029
【図１３】
2020507129.tif 000030
【国際調査報告】
2020507129.tif 000031
2020507129.tif 000032
2020507129.tif 000033
2020507129.tif 000034
2020507129.tif 000035